(57)【要約】非類似の材料や部品を接合するための固体状態付加製造プロセスが説明されている。プロセスには、固体状態付加製造機の中空器具を介して、第１の材料を第２の材料の表面に接触させるよう供給すること；材料が界面領域で可鍛性及び／または粘弾性状態になるように、器具の回転ショルダーを用いて法線力、せん断力、及び摩擦力を加えることにより、材料の変形を生成すること；及び当該の領域で材料を混合及び接合することが含まれる。接合には、界面領域に様々な形状のインターロックを含めることができる。１つまたは複数のタガントを堆積材料及び／または層に含めることができ、特定の波長の光、加熱、電場などにさらされると可視になるなど、特定の外部刺激によってトリガーされるとタガントが応答する。一部のタガントは、肉眼で、または特別な検出器／リーダーを使用することによって見ることができる複数のレベルの安全性の効果を得ることが可能である。【選択図】図９Ｄ
2021527583.tif 000002
【特許請求の範囲】
【請求項１】
非類似の材料を固体状態付加製造機で接合するプロセスであって、
第１の材料を、固体状態付加製造機の中空器具を介して第２の材料の表面に供給すること、
前記第１及び前記第２の材料が界面領域で可鍛性及び／または粘弾性状態になるように、前記中空器具の回転ショルダーを介して法線力、せん断力、及び／または摩擦力を加えることにより、前記第１及び前記第２の材料の塑性変形を生成すること、及び
前記界面領域で前記第１及び前記第２の材料を混合及び接合すること
を含む、前記プロセス。
【請求項２】
前記第１及び前記第２の材料が２つの異なるポリマーである、請求項１に記載のプロセス。
【請求項３】
前記第１及び前記第２の材料が２つの異なる金属、ＭＭＣまたは金属合金である、請求項１に記載のプロセス。
【請求項４】
前記第１の材料がポリマーであり、前記第２の材料が金属である、または、
前記第１の材料が金属であり、前記第２の材料がポリマーである、請求項１に記載のプロセス。
【請求項５】
前記ポリマーが前記金属の表面領域の粒子の間に浸透する、請求項１に記載のプロセス。
【請求項６】
前記第１の材料がポリマーであり、前記第２の材料が複合材料である、または、
前記第１の材料が複合材料であり、前記第２の材料がポリマーである、請求項１に記載のプロセス。
【請求項７】
前記第１の材料が金属であり、前記第２の材料が複合材料である、または、
前記第１の材料が複合材料であり、前記第２の材料が金属である、請求項１に記載のプロセス。
【請求項８】
前記第１及び前記第２の材料が溶接不可能な材料である、請求項１に記載のプロセス。
【請求項９】
前記第１及び前記第２の材料が非常に低い表面エネルギーである、請求項１に記載のプロセス。
【請求項１０】
前記第１及び前記第２の材料が、１つまたは複数の中間層を形成することによって接合される、請求項１に記載のプロセス。
【請求項１１】
前記第１の材料が液晶ポリマー（オリゴマーなど）であり、前記第２の材料の表面の上に堆積すると優先的に配向される、請求項１に記載のプロセス。
【請求項１２】
前記第１の材料は、前記第２の材料の上部に堆積すると反応を受ける反応性材料である、請求項１に記載のプロセス。
【請求項１３】
前記第１の材料が、開始剤の補助のもと反応を受ける、請求項１に記載のプロセス。
【請求項１４】
前記第１の材料が、熱、光、または電子ビームの補助のもと反応を受ける、請求項１に記載のプロセス。
【請求項１５】
前記第１及び前記第２の材料の一方または両方が、ドーパント及び／または強化粒子でドープされている、請求項１に記載のプロセス。
【請求項１６】
前記ドーパント及び／または前記強化粒子がミクロンオンナノサイズである、請求項１５に記載のプロセス。
【請求項１７】
前記ドーパント及び／または前記強化粒子がミクロンサイズまたはナノサイズの繊維である、請求項１５に記載のプロセス。
【請求項１８】
前記ドーパント及び／または前記強化粒子がカーボンナノチューブ（ＣＮＴ）である、請求項１５に記載のプロセス。
【請求項１９】
前記ドーパント及び／または前記強化粒子が、複数のタイプの材料の混合物である、請求項１５に記載のプロセス。
【請求項２０】
前記ドーパントが、前記開始剤、プライマー、及び／または接着促進剤で充填されたマイクロカプセルである、請求項１５に記載のプロセス。
【請求項２１】
前記ドーパント及び／または前記強化粒子が、堆積された最後の層の上部セクションに配置される、請求項１５に記載のプロセス。
【請求項２２】
堆積された前記最後の層の上部セクションに存在する前記ドーパント及び／または前記強化粒子が、前記表面の標的化された機能性を付与する、請求項１５に記載のプロセス。
【請求項２３】
前記ドーパントがＣｕまたはＡｇ粒子、あるいはその両方であり、抗菌機能を付与する、請求項１５に記載のプロセス。
【請求項２４】
前記ドーパントが防食機能を付与する、請求項１５に記載のプロセス。
【請求項２５】
前記ドーパントが耐摩耗機能を付与する、請求項１５に記載のプロセス。
【請求項２６】
前記ドーパント及び／または前記強化粒子が、前記界面領域においてのみ、前記第１及び前記第２の材料の一方または両方に付加される、請求項１５に記載のプロセス。
【請求項２７】
前記第１及び前記第２の材料が、前記界面領域に未処理の表面を含む、請求項１５に記載のプロセス。
【請求項２８】
前記第１及び前記第２の材料が、前記界面領域に粗い表面を含む、請求項１に記載のプロセス。
【請求項２９】
前記第１及び前記第２の材料が、前記界面領域に、処理された表面を含む、請求項１に記載のプロセス。
【請求項３０】
１つまたは複数の表面が、プラズマ、コロナ、フレーム、またはオゾン処理、レーザーまたは反応性イオンエッチング、または表面の機能化で処理される、請求項２８または２９に記載のプロセス。
【請求項３１】
前記処理された表面が、未処理の表面と比較して表面の粗さが増している、請求項２９に記載のプロセス。
【請求項３２】
前記界面領域がインターロックを含む、請求項２７に記載のプロセス。
【請求項３３】
前記インターロックが、正方形、長方形、半円、台形、三角形、またはダブテール型の形状を含む任意の断面の形状を含む、請求項３２に記載のプロセス。
【請求項３４】
前記インターロックがドーパントまたは強化粒子で充填されている、請求項３２に記載のプロセス。
【請求項３５】
前記インターロックが、開始剤、プライマー、及び／または接着促進剤を含むマイクロカプセルで充填されている、請求項３２に記載のプロセス。
【請求項３６】
前記プロセスが、層の数を増加させる方向に機能的グレード付き中間層をその場で形成することを伴う、請求項１に記載のプロセス。
【請求項３７】
前記中間層が、前記第１及び前記第２の材料と同じ材料を含む、請求項３６に記載のプロセス。
【請求項３８】
前記中間層が、前記第１及び前記第２の材料とは異なる材料を含む、請求項３６に記載のプロセス。
【請求項３９】
前記中間層が、１つまたは複数のポリマー、複合材、またはプリプレグを含む、請求項３６に記載のプロセス。
【請求項４０】
前記第２の材料の前記表面が１つまたは複数の溝を含み、前記第１の材料が前記１つまたは複数の溝を充填することによってインターロックを形成する、請求項１に記載のプロセス。
【請求項４１】
前記溝がダブテール型の形状である、請求項４０に記載のプロセス。
【請求項４２】
前記溝が台形の形状である、請求項４０に記載のプロセス。
【請求項４３】
前記溝が前記第２の材料の前記表面でサイズ及び周期性が多様である、請求項４０に記載のプロセス。
【請求項４４】
連続する中間層が１つまたは複数の材料のグラジエント組成を形成する、請求項１に記載のプロセス。
【請求項４５】
単一の層が単一の平面内にグラジエント組成を形成する、請求項１に記載のプロセス。
【請求項４６】
前記中間層のうちの１つ以上がコーティングされる、請求項３６に記載のプロセス。
【請求項４７】
前記ドーパント及び／または前記強化粒子が、連続する中間層にわたる濃度のグラジエントで存在する、請求項１５に記載のプロセス。
【請求項４８】
非類似の部品を固体状態付加製造機で接合するためのプロセスであって、
固体状態付加製造機の中空器具を介して、接合される第１の部品と第２の部品の間の接合部にフィラー材料を供給すること、
前記表面領域が界面領域において可鍛性及び／または粘弾性状態になるように、前記中空器具の回転ショルダーを介して強い法線力、せん断力、及び摩擦力を加えることにより、接合される前記第１及び前記第２の部品の前記表面領域に塑性変形を生成すること、及び
前記フィラー材料を、前記界面領域で接合される前記第１及び前記第２の部品の前記表面領域と混合及び接合すること
を含む、前記プロセス。
【請求項４９】
接合される前記第１及び前記第２の部品が異なる材料を含む、請求項４８に記載のプロセス。
【請求項５０】
接合される前記第１及び前記第２の部品が同じ材料を含む、請求項４８に記載のプロセス。
【請求項５１】
接合される前記第１及び前記第２の部品が、金属、ポリマー、または複合材を含む、請求項４８に記載のプロセス。
【請求項５２】
非類似の部品を固体状態付加製造機で接合するためのプロセスであって、
固体状態付加製造機の中空器具を介して、接合される第１及び第２の部品の上部にフィラー材料を供給すること、
前記表面領域が界面領域において可鍛性及び／または粘弾性状態になるように、前記中空器具の回転ショルダーを介して強い法線力、せん断力、及び摩擦力を加えることにより、接合される前記第１及び前記第２の部品の前記表面領域に塑性変形を生成すること、及び
上部の堆積層にある前記フィラー材料を、前記界面領域で接合される前記第１及び前記第２の部品の前記表面領域と混合及び接合すること
を含む、前記プロセス。
【請求項５３】
固体状態付加製造機を使用してサンドイッチパネル構造を作成するプロセスであって、
第１のパネルの上部に固体状態付加製造機を備えた第２のパネルを付加すること、
前記第２のパネルの上部に前記固体状態付加製造機を備えた第３のパネルを付加すること、
前記サンドイッチパネル構造が完成するまで付加的なパネルを付加すること
を含む、前記プロセス。
【請求項５４】
エネルギー放出源に独自に応答する少なくとも１つのタガントを含む固体３Ｄ印刷層または造形物を製造する方法であって、
前記少なくとも１つのタガントを前記固体３Ｄ印刷層または前記造形物に組み込む方式で、１つまたは複数の薬剤を固体状態付加製造プロセスに付加すること
を含む、前記方法。
【請求項５５】
前記固体状態付加製造プロセスが、
前記固体状態付加製造機の中空スピンドルまたは器具を介して第１の材料を供給すること、
前記第１の材料を第２の材料に堆積させることであって、前記第１の材料は、堆積中にその融点（Ｔｍ）を下回る、前記堆積させること、及び
前記中空器具の回転ショルダーを介して法線力、せん断力、及び／または摩擦力を加えることにより、前記第１の材料の塑性変形を生成し、前記第１及び前記第２材料が界面で可鍛性及び／または粘弾性状態になるようにし、それにより、前記組み込まれた少なくとも１つのタガントが、前記結果として得られる固体３Ｄ印刷層または造形物を生成すること
を含む、請求項５４に記載の方法。
【請求項５６】
前記１つまたは複数の薬剤は、前記タガント（複数可）を前記第１の材料と連続的に混合することによって付加されるタガント（複数可）である、請求項５４または５５に記載の方法。
【請求項５７】
前記１つまたは複数の薬剤は、別個の期間に前記第１の材料に付加されるタガント（複数可）である、請求項５４または５５に記載の方法。
【請求項５８】
前記１つまたは複数の薬剤は、別個のバッチで前記第１の材料に付加されるタガント（複数可）である、請求項５４または５５に記載の方法。
【請求項５９】
前記１つまたは複数の薬剤が、堆積中にその場で前記少なくとも１つのタガントを生成する、請求項５４または５５に記載の方法。
【請求項６０】
前記少なくとも１つのタガントが、前記薬剤の物理的結合または複合体形成によって生成される、請求項５４または５５に記載の方法。
【請求項６１】
前記少なくとも１つのタガントが、前記薬剤間の化学反応によって生成される、請求項５４または５５に記載の方法。
【請求項６２】
前記エネルギー放出源は、光発生源である、請求項５４に記載の方法。
【請求項６３】
前記エネルギー放出源が熱発生源である、請求項５４に記載の方法。
【請求項６４】
前記エネルギー放出源は、電場発生源である、請求項５４に記載の方法。
【請求項６５】
前記エネルギー放出源は、磁場発生源である、請求項５４に記載の方法。
【請求項６６】
前記固体状態３Ｄ印刷層または前記造形物の独創性を、
前記層または前記造形物を前記エネルギー放出源から出るエネルギーにさらすことと、
前記エネルギーの吸収または前記エネルギーからの励起の結果として前記少なくとも１つのタガントから放出される１つまたは複数のスペクトルを検出することによって、前記層または前記造形物の少なくとも１つのタガントを検出することと、
によって検証することをさらに含む、請求項５４または５５に記載の方法。
【請求項６７】
顕微鏡による検出によって前記３Ｄ印刷層または前記造形物の独創性を検証することをさらに含む、請求項５４または５５に記載の方法。
【請求項６８】
前記少なくとも１つのタガントが、外部デバイスによって活性化することができる不活性タガントを含む、先行請求項のいずれかに記載の方法。
【請求項６９】
前記少なくとも１つのタガントが、外部化学物質（複数可）を適用することによって活性化することができる不活性タガントを含む、請求項５４または５５に記載の方法。
【請求項７０】
前記少なくとも１つのタガントが、前記堆積層または前記造形物に沿って特定の順序で配置された２つ以上のタガントを含む、請求項５４または５５に記載の方法。
【請求項７１】
前記少なくとも１つのタガントが、別個の層に存在し、互いに結合／協調してのみ活性化される２つ以上のタガントを含む、請求項５４または５５に記載の方法。
【請求項７２】
前記少なくとも１つのタガントが複数のレベルの安全性を有する、請求項５４または５５に記載の方法。
【請求項７３】
前記少なくとも１つのタガントが、隠された情報を明示する複数のリーダー（検出器）に応答することができる単一のタガントを含む、請求項５４または５５に記載の方法。
【請求項７４】
前記少なくとも１つのタガントは、単一のリーダーによってトリガーされると、複数のレベルの保護された情報を明示する２つ以上のタガントを含む、請求項５４または５５に記載の方法。
【請求項７５】
前記少なくとも１つのタガントは、２つ以上の読み取りデバイスによってトリガーされると、複数のレベルの保護された情報を明示する２つ以上のタガントを含む、請求項５４または５５に記載の方法。
【請求項７６】
前記少なくとも１つのタガントが、蛍光体式のタガントを含む、請求項５４または５５に記載の方法。
【請求項７７】
前記少なくとも１つのタガントが、希土類金属でドープされたアルミン酸ストロンチウムを含む、請求項５４または５５に記載の方法。
【請求項７８】
前記少なくとも１つのタガントがアップコンバート蛍光体（複数可）を含む、請求項５４または５５に記載の方法。
【請求項７９】
前記少なくとも１つのタガントが、励起時に青色光を放出する、請求項５４または５５に記載の方法。
【請求項８０】
前記少なくとも１つのタガントが、励起時に緑色光を放出する、請求項５４または５５に記載の方法。
【請求項８１】
前記少なくとも１つのタガントが、励起時に赤色光を放出する、請求項５４または５５に記載の方法。
【請求項８２】
前記少なくとも１つのタガントが、励起時に白色光を放出する、請求項５４または５５に記載の方法。
【請求項８３】
前記少なくとも１つのタガントが、励起時に黄色光を放出する、請求項５４または５５に記載の方法。
【請求項８４】
前記少なくとも１つのタガントが、励起時にオレンジ色の光を放出する、請求項５４または５５に記載の方法。
【請求項８５】
前記少なくとも１つのタガントが、励起時にインディゴ（紫色）の光を放出する、請求項５４または５５に記載の方法。
【請求項８６】
前記少なくとも１つのタガントが、励起時に複数の色の光を放出する、請求項５４または５５に記載の方法。
【請求項８７】
前記少なくとも１つのタガントが、光励起時に特定のパターンで色を放出する分散されたタガントを含む、請求項５４または５５に記載の方法。
【請求項８８】
前記少なくとも１つのタガントが、特定の色のパターンを明示する他の層のタガント（複数可）と協調して作用するタガント（複数可）を含む、請求項５４または５５に記載の方法。
【請求項８９】
前記少なくとも１つのタガントがフォトクロミックタガント（複数可）を含む、請求項５４または５５に記載の方法。
【請求項９０】
前記少なくとも１つのタガントがサーモクロミックタガント（複数可）を含む、請求項５４または５５に記載の方法。
【請求項９１】
前記少なくとも１つのタガントがエレクトロクロミックタガント（複数可）を含む、請求項５４または５５に記載の方法。
【請求項９２】
前記少なくとも１つのタガントが、特定のトリガー作用時に反応して特別な効果を示す２つ以上のタガントを含む、請求項５４または５５に記載の方法。
【請求項９３】
請求項１、４８、または５２〜５４のいずれかの方法によって生成された３Ｄ印刷層または造形物。
【請求項９４】
層／造形物が、エネルギー放出源に独自に応答する少なくとも１つのタガントを含む、３Ｄ印刷層または造形物。
【請求項９５】
前記固体状態付加製造機の中空スピンドルまたは器具を介して第１の材料を供給すること、
前記第１の材料を第２の材料に堆積させることであって、前記第１の材料は、堆積中にその融点（Ｔｍ）を下回る、前記堆積させること、及び
前記中空器具の回転ショルダーを介して法線力、せん断力、及び／または摩擦力を加えることにより、前記第１の材料の塑性変形を生成し、前記第１及び前記第２材料が界面で可鍛性及び／または粘弾性状態になるようにし、それにより、前記少なくとも１つの組み込まれたタガントが、前記結果として得られる３Ｄ印刷層または造形物を生成すること、
を含む固体状態付加製造プロセスによって製造される、請求項９４に記載の３Ｄ印刷層または造形物。
【請求項９６】
前記少なくとも１つのタガントが、前記タガント（複数可）を前記第１の材料と連続的に混合することによって付加される、請求項９４または９５に記載の３Ｄ印刷層または造形物。
【請求項９７】
前記１つまたは複数のタガント（複数可）が、別個の期間に前記第１の材料に付加される、請求項９４または９５に記載の３Ｄ印刷層または造形物。
【請求項９８】
前記１つまたは複数のタガント（複数可）が別個のバッチで前記第１の材料に付加される、請求項９４または９５に記載の３Ｄ印刷層または造形物。
【請求項９９】
前記１つまたは複数のタガント（複数可）が、堆積中にその場で生成される、請求項９４または９５に記載の３Ｄ印刷層または造形物。
【請求項１００】
前記１つまたは複数のタガント（複数可）が、前記薬剤の物理的結合または複合体形成によって生成される、請求項９４または９５に記載の３Ｄ印刷層または造形物。
【請求項１０１】
前記１つまたは複数のタガント（複数可）が、前記薬剤間の化学反応によって生成される、請求項９４または９５に記載の３Ｄ印刷層または造形物。
【請求項１０２】
前記エネルギー放出源が光発生源である、請求項９４に記載の３Ｄ印刷層または造形物。
【請求項１０３】
前記エネルギー放出源が熱発生源である、請求項９４に記載の３Ｄ印刷層または造形物。
【請求項１０４】
前記エネルギー放出源が電場発生源である、請求項９４に記載の３Ｄ印刷層または造形物。
【請求項１０５】
前記エネルギー放出源が磁場発生源である、請求項９４に記載の３Ｄ印刷層または造形物。
【請求項１０６】
前記層または前記造形物を前記エネルギー放出源から出たエネルギーにさらすこと、及び
前記エネルギーの吸収または前記エネルギーからの励起の結果として前記少なくとも１つのタガントから放出される１つまたは複数のスペクトルを検出することによって、前記層または前記造形物内の前記少なくとも１つのタガントを検出すること、
を含む方法によってその独創性を検証することができる、請求項９４または９５に記載の３Ｄ印刷層または造形物。
【請求項１０７】
顕微鏡で前記少なくとも１つのタガントを検出することによってその独創性を検証することができる、請求項９４または９５に記載の３Ｄ印刷層または造形物。
【請求項１０８】
前記少なくとも１つのタガントが、外部デバイスによって活性化することができる不活性タガントを含む、請求項９４または９５に記載の３Ｄ印刷層または造形物。
【請求項１０９】
前記少なくとも１つのタガントが、外部化学物質（複数可）を適用することによって活性化することができる不活性タガントを含む、請求項９４または９５に記載の３Ｄ印刷層または造形物。
【請求項１１０】
前記少なくとも１つのタガントが、前記堆積層または前記造形物に沿って特定の順序で配置された２つ以上のタガントを含む、請求項９４または９５に記載の３Ｄ印刷層または造形物。
【請求項１１１】
前記少なくとも１つのタガントが、別個の層に存在し、互いに結合／協調してのみ活性化される２つ以上のタガントを含む、請求項９４または９５に記載の３Ｄ印刷層または造形物。
【請求項１１２】
前記少なくとも１つのタガントが複数のレベルの安全性を有する、請求項９４または９５に記載の３Ｄ印刷層または造形物。
【請求項１１３】
前記少なくとも１つのタガントが、隠された情報を明示する複数のリーダー（検出器）に応答することができる単一のタガントを含む、請求項９４または９５に記載の３Ｄ印刷層または造形物。
【請求項１１４】
前記少なくとも１つのタガントが、単一のリーダーによってトリガーされると、複数のレベルの保護された情報を明示する２つ以上のタガントを含む、請求項９４または９５に記載の３Ｄ印刷層または造形物。
【請求項１１５】
前記少なくとも１つのタガントは、２つ以上の読み取りデバイスによってトリガーされると、複数のレベルの保護された情報を明示する２つ以上のタガントを含む、請求項９４または９５に記載の３Ｄ印刷層または造形物。
【請求項１１６】
前記少なくとも１つのタガントが、蛍光体式のタガントを含む、請求項９４または９５に記載の３Ｄ印刷層または造形物。
【請求項１１７】
前記少なくとも１つのタガントが、希土類金属でドープされたアルミン酸ストロンチウムを含む、請求項９４または９５に記載の３Ｄ印刷層または造形物。
【請求項１１８】
前記少なくとも１つのタガントがアップコンバート蛍光体（複数可）を含む、請求項９４または９５に記載の３Ｄ印刷層または造形物。
【請求項１１９】
前記少なくとも１つのタガントが、励起時に青色光を放出する、請求項９４または９５に記載の３Ｄ印刷層または造形物。
【請求項１２０】
前記少なくとも１つのタガントが、励起時に緑色光を放出する、請求項９４または９５に記載の３Ｄ印刷層または造形物。
【請求項１２１】
前記少なくとも１つのタガントが、励起時に赤色光を放出する、請求項９４または９５に記載の３Ｄ印刷層または造形物。
【請求項１２２】
前記少なくとも１つのタガントが、励起時に白色光を放出する、請求項９４または９５に記載の３Ｄ印刷層または造形物。
【請求項１２３】
前記少なくとも１つのタガントが、励起時に黄色光を放出する、請求項９４または９５に記載の３Ｄ印刷層または造形物。
【請求項１２４】
前記少なくとも１つのタガントが、励起時にオレンジ色の光を放出する、請求項９４または９５に記載の３Ｄ印刷層または造形物。
【請求項１２５】
前記少なくとも１つのタガントが、励起時にインディゴ（紫色）光を放出する、請求項９４または９５に記載の３Ｄ印刷層または造形物。
【請求項１２６】
前記少なくとも１つのタガントが、励起時に複数の色の光を放出する、請求項９４または９５に記載の３Ｄ印刷層または造形物。
【請求項１２７】
前記少なくとも１つのタガントが、光励起時に特定のパターンで色を放出する分散されたタガントを含む、請求項９４または９５に記載の３Ｄ印刷層または造形物。
【請求項１２８】
前記少なくとも１つのタガントは、特定の色のパターンを明示する他の層のタガント（複数可）と協調して作用するタガント（複数可）を含む、請求項９４または９５に記載の３Ｄ印刷層または造形物。
【請求項１２９】
前記少なくとも１つのタガントがフォトクロミックタガント（複数可）を含む、請求項９４または９５に記載の３Ｄ印刷層または造形物。
【請求項１３０】
前記少なくとも１つのタガントがサーモクロミックタガント（複数可）を含む、請求項９４または９５に記載の３Ｄ印刷層または造形物。
【請求項１３１】
前記少なくとも１つのタガントがエレクトロクロミックタガント（複数可）を含む、請求項９４または９５に記載の３Ｄ印刷層または造形物。
【請求項１３２】
前記少なくとも１つのタガントが、特定のトリガー動作時に反応して特別な効果を示す２つ以上のタガントを含む、請求項９４または９５に記載の３Ｄ印刷層または造形物。
【発明の詳細な説明】
【技術分野】
【０００１】
関連出願の相互参照
この出願は、米国仮出願第６２／６８６，９４９号（２０１８年６月１９日出願）及び６２／７２９，１４７号（２０１８年９月１０日出願）の出願日の優先権と利益を主張する。この出願の各々の開示は、本明細書に参照によってその全体が組み込まれる。
【背景技術】
【０００２】
本発明は、非類似の材料や部品を接合する固体状態付加製造プロセスを提供し、光、熱、及び電場などの外部刺激に応答することが可能な堆積された材料に含まれる１つまたは複数のタガントを用いて製造された製品を含む、このようなプロセスを用いて製造された製品を含む。
【０００３】
非類似の材料や部品の接合
特に航空宇宙及び自動車業界において、軽量な部品及び構造へ焦点が当てられたことで、部品／構造の機能を依然達成しながら軽量な金属及び非金属（例えば、ポリマー、複合）材料の関心が高まり、開発が促された。金属‐ポリマーまたは金属‐複合材の構造は、金属の強度と延性を、ポリマーの化学物質への耐性、軽量、高比強度、及び弾性と組み合わせる。金属は高い剛性と強度が求められる部分に存在するが、ポリマーまたは複合材料は化学物質への耐性と軽量性が必要な場合に利用され、成形プロセスで複雑な形状の形成も可能にする。
【０００４】
非類似の材料及び部品の接合方法として当技術分野で現在公知であるものには、機械的固定、接着剤による結合、及び溶接がある。
【０００５】
機械的固定により、通常はリベット接合で、金属とポリマーを接合するとき信頼性の高い接合と良好な接合抵抗が可能になるが、部品の数や操作手順の数の増加が必要になる。ジョイントの形状と位置が通常機械的に固定され、製造速度が比較的遅いため、ジョイントの設計という観点から、柔軟性が低く、そのためにプロセス自体に限界がある。
【０００６】
接着剤による結合は、設計の柔軟性を備えた比較的簡便な方法である。しかし、この種の接合には、比較的低い機械的抵抗、制限された動作温度範囲、化学反応性環境での低い抵抗、長期耐久性の限界、及び広範な表面処理要件など、いくつかの欠点がある。多数の異なるタイプのハイブリッド構造の検証により、接着剤層がハイブリッド構造の最も脆弱な部分であることが証明されている。
【０００７】
摩擦スポット及び超音波溶接は、接合界面で金属とプラスチックのワークピースを混合することにより、固体状態で実行される。ただし、これらの接合方法は低融点金属（マグネシウムとアルミニウム）にのみ成功裏に適用されており、スポット溶接は厚い金属片には適用できないようである。
【０００８】
金属のポリマーへのレーザー溶接を利用して、金属とポリマー／ハイブリッド成分の間の安定した金属の結合、化学結合、及び共有結合を実現できる。ただし、結合は溶融状態−プラスチックと金属の間の固体の界面（この接合プロセスでは金属が溶融しないため）で発生する。プロセスを行う間の急速な膨張（高圧による）により、気泡が形成され、それにより界面が弱まる。このプロセスの利点は、溶接時間が短く、入熱が少ないことであるが、プロセスの限界は、厳密な制御が必要な多数のプロセスパラメータ（移動速度、溶接力）があることと、レーザービームの効果的な吸収が必要なため、主に重ね継手へ適用可能性があることである。
【０００９】
非類似の材料や構造を接合するための現在知られている方法には、深刻な限界がある。したがって、様々な非類似の材料や部品を接合し、それらを機械的に強く、様々なエンジニアリングの用途に適したものにするための効率的な接合方法が必要である。
【００１０】
偽造防止機能
オリジナルの材料、部品、製品にタグを付け、追跡し、位置特定することは、多くの商業、セキュリティ、及び軍事用途にとって非常に重要である。埋め込まれたタガントまたは偽造防止機能の主要な目的は、偽の製品（「コピー」）からの製造業者及びエンドユーザーによるオリジナルの材料（オリジナルの製品）の認証を可能にすることである。タガントまたは偽造防止機能の第２の機能は、材料／製品の偽造を検討している人物に対する抑止力として機能することである。しかし、タガントまたは偽造防止機能は、材料／製品が混合されて質が低下しないことを保証するものではなく、また偽造の試みを減少させることはできないが、オリジナルの材料または製品と偽の材料または製品間で簡単に検出し、必要であれば、起訴（侵害）されている事件において真正性を証明するように設計されている旨を言及することには価値がある。
【００１１】
タガント（偽造防止機能）には、光‐化学的効果など、複数の異なる効果、例えば、ある波長でエネルギーを吸収して別の波長でエネルギーを放出する、またはパルスのエネルギーで照らされたとき、特定の波長でエネルギーを吸収し、特定の色の一時的な効果、熱、または電場または磁場に対する特定の応答を示す、様々な角度で見たときに様々な色を示すことなど、が含まれ得る。
【００１２】
製造業者が利用できる多くのタガント（偽造防止）の技術は、簡便だが効果的なものから、より洗練されたもの、極度に安全なものまである。一般に、タガント／偽造防止技術は次のように分類できる：
−顕在的または可視の特徴、及び
−秘匿または隠されたマーカー。
顕在的なセキュリティの特徴は、エンドユーザーが材料／製品の真正性を検証できるようにすることを意図している。このような特徴は通常可視である。顕在的な特徴が使用されている場合は常に、偽造者がオリジナルの材料／部品を模倣した単純な複製を適用することがよくあり、これは、平均的な使用者を混乱させるのに十分である。顕在的な特徴（タガント）は、再利用または除去すると、必ず部品を傷つけたり部品に損傷を与えたりするように適用するべきである。既存の識別技術（シリアル番号、光学的バーコード、凹版機能、マイクロスケールの機能、及び無線周波数デバイス）は、顕在的なラベリングで広く使用されている。いくつかの顕在性の適用のため、例えばわずかな温度の変化で、または様々な角度で見たとき、またはＵＶ光またはＩＲ光で照らされたとき、色が変化する材料の適用などのため、タガントの効果は容易に見て取れる。カラーシフトインク、真珠光沢インク、可視のホログラム、透かしなどは、認証者にもすぐにわかるもののほんの数例である。
【００１３】
サーモクロミックインク、フォトクロミックインク、化学マーカー、マイクロ印刷などの半顕在的な安全性の用途はまた、より高い安全性のレベルに向かう可能性がある。秘匿の適用の場合、タガントは容易には見えないが、トリガー（例えば、照明）源及び／またはタガント（複数可）の存在を検出するための洗練されたアルゴリズムと連動して動作する特別な検知システムが必要である。秘匿の特徴の目的は、製造業者（ブランドの製品の所有者）が偽造された材料または製品を識別できるようにすることである。通常、一般大衆は秘匿の特徴の存在に気づかず、それを検証する手段もない。秘匿の特徴は、「専門家」の知識がなければ簡単に検出またはコピーされるべきでなく、また機能の細部を管理し、特定の関係者に限定するべきである。ＵＶ及び／またはＩＲ応答性材料、磁気インク、ＤＮＡベースのタガント、特定の機械可読タガントなどの秘匿のタガントは、最も先進的な秘匿の解決策である。
【００１４】
上記のタガントのほとんどは、主に包装業界向けに開発されており、薬物、ワクチン、インクなどの高額な製品を認証する。これらのタガントは、ほとんどのプラスチック材料、紙、その他の材料で「簡単に」使用できる。言及されたタガントのいくつかは、金属の処理または金属由来の構造の構築（３Ｄ印刷）に必要な温度や時間などの、より高い処理温度またはより長い処理時間に耐えることができない。ＭＥＬＤ（商標）タイプのプロセスなどの固体状態付加製造プロセスは、堆積のために材料を溶融しないため、処理温度が低く、処理時間が短いという利点をもたらす。固体状態付加製造プロセスを行う間に、材料は様々な激しい摩擦やその他の力によって塑性変形し、材料のいわゆる「可鍛性」の状態に至り、その結果、３Ｄ部品またはコーティングに簡単に堆積できる。それでも、固体状態付加製造プロセスで金属、金属合金、またはＭＭＣを堆積させるために、固体状態付加製造機で材料を０．８Ｔｍ（Ｔｍは材料の融点）まで加熱することができるのであるが、この温度はすでに開発されたタガントの一部にとっては高い場合がある。したがって、新規または公知の秘匿及び顕在のタガントを金属材料及び金属部品に付加する方法を見つける必要があり、可能であれば、さらなる「タグ付け」工程を導入する必要なしに、金属製造工程中にタガントを付加する。
【００１５】
付加製造
付加製造（ＡＭ）は、３Ｄ部品（通常は層ごと）を作成するプロセスとして定義され、複雑な部品を作成することができる。ただし、界面と非界面の微細構造の間に違いが存在する可能性があり、特定の部品の場所と方向に沿って不均一な特性に至る。このような場合、製造された部品は、バルク材料と比較して劣った特性を示す。特に、溶融ベースのＡＭのプロセスは、脆い鋳造構造、高温割れ、多孔性などの溶融及び凝固に関連する問題を引き起こすことが多く、機械的性能の低下につながっている。さらに、フレームスプレー、高速酸素燃料（ＨＶＯＦ）、デトネーションガン（ＤーＧｕｎ）、ワイヤーアーク、プラズマ蒸着などのコーティング技術により、考慮すべき多孔性、相当の酸化物含有量、別個の界面をコーティングと基板の間に備える層またはコーティングが生成される。通常、これらのコーティングプロセスは比較的高温で動作し、基板に堆積するときに材料を溶融及び酸化する。このような技術は、比較的高い処理温度に起因する粒子の増殖及び強度の損失のために、ナノ結晶材料などの多くのタイプの基板及びコーティング金属の処理には適していない。コールドスプレータイプの堆積として知られる代替の堆積プロセスでさえ、通常、粒子が超音速ノズルを通して加速される比較的低温のスプレープロセスを含み、比較的高額であり、一般に高いアスペクト比の粒子を処理することができない。
【００１６】
上記の金属ＡＭ及びコーティング技術の欠点を克服するために、ＭＥＬＤ（商標）タイプの製造などの固体状態付加製造技術が開発された。ＭＥＬＤ（商標）タイプの付加製造は、開放された雰囲気で動作し、高い堆積速度を生み出すことができる、拡張性の高い技術を備えた環境に優しいシステムである。固体状態付加製造プロセス（複数可）は、高次の力、主に摩擦である力、及び摩擦加熱の独自の組み合わせを利用する固体状態熱機械プロセスであり、材料を加熱して塑性変形させ、液体のように自由に流れるようにする。ただし、材料は液体の状態ではなく、融点未満の固体の可鍛性状態にある。したがって、それは非溶融付加製造プロセスとみなされ、競合する技術によって製造された部品よりも、酸化が少なく、エネルギー消費が少なく、最終的に構築された部品の機械的特性が同じか、それよりはるかに優れているという利点がある。さらに、固体状態付加製造プロセスは、通常レーザーベースの３Ｄ印刷プロセスに関連する、真空レベルや不活性ガス環境、またはスペースを制限する粉末材料ベッドを必要としない。
【００１７】
固体状態付加製造プロセスは、実際には、塑性変形または軟化した金属を一緒に、または下の層に「攪拌」する。特に、摩擦力と材料の塑性変形により、堆積層とその下の層に独特の精製された粒子構造が作成され、これは、堆積部品の機械的強度にとって重要である。そのため、固体状態付加製造プロセスで製造された製品は、使用されている母材よりも「精製」されているか、粒径が小さくなっている。金属では、一般に、金属の粒径が小さくなるほど、強度、耐食性、耐摩耗性が向上することが期待される。さらに、固体状態付加製造プロセスは、堆積された材料と基板の間、及び後続の堆積層の間の冶金学的結合をもたらす。
【００１８】
ＭＥＬＤ（商標）タイプの固体状態付加製造プロセス（複数可）は、幅広い材料のタイプと材料の形態を使用する柔軟性も提供し、ニアネットシェイプの３Ｄ構造にニア鍛造微細構造を生成する。複数の材料を供給材料として使用して、複数の材料の部品または機能的グレード付き部品を製造することもできる。これまでのところ、金属、金属合金、及び金属マトリックス複合材料（ＭＭＣ）は、様々な固体状態付加製造プロセスで正常に使用されている。プロセスの固体状態の性質により、通常、堆積部品に発生する残留応力は、競合する３Ｄ印刷技術、金属鋳造、または溶融と凝固を伴うその他の製造プロセスの間に発生する残留応力と比較して、はるかに少ない（またはまったくない）。知られているように、金属を溶融することは問題を引き起こす。固体状態付加製造プロセスを行う間は溶融が発生しないため、固体状態付加製造プロセスで構築された部品と構造は、競合する技術で製造されたものと比較して強力である。固体状態付加製造プロセスで製造された製品は、すでに完全に高密度である、つまり堆積した材料に空隙はない。溶融ベースのプロセスでは、付加的に製造された部品には通常、スポンジのような、材料のない小さなポケット（細孔）が含まれている。次に、部品は圧縮される第２のプロセスを経る必要がある。最後に、準備態勢ができているとみなされるより前に、最後の処理工程の準備態勢になっている。一方、ＭＥＬＤ（商標）タイプの技術は、この技術によって製造された部品の焼結や後処理を必要とせず、これらの費用と時間のかかる手順を省く。
【発明の概要】
【００１９】
本発明の開示において、固体状態付加製造プロセスは、非類似の材料及び部品を接合するために提案されている。さらに、付加的な「タギング」の工程を適用する必要なしに、堆積（３Ｄ印刷）中にタガントを金属、ＭＭＣ、及びその他の材料に埋め込むための固体状態付加製造技術が提案されている。以下の実施形態は、競合技術と比較して簡便な方法で軽量な構造を構築する方法として、非類似の材料／部品を接合し、大規模で複雑な３Ｄハイブリッド構造を構築する固体状態付加製造システムの能力の単なる例である。実施形態のいくつかはまた、堆積層へのタガントの組み込みを含む。
【００２０】
本発明の実施形態の態様は以下を含む。
【００２１】
態様１．非類似の材料を固体状態付加製造機で接合するためのプロセスであって、固体状態付加製造機の中空器具を介して、第１の材料を第２の材料の表面に供給すること；前記第１及び前記第２の材料が界面領域で可鍛性及び／または粘弾性状態になるように、前記中空器具の回転ショルダーを介して法線力、せん断力、及び摩擦力を加えることにより、前記第１及び前記第２の材料の塑性変形を生成すること；及び前記界面領域で前記第１及び前記第２の材料を混合及び接合すること
を含む、前記プロセス。
【００２２】
態様２．前記第１及び前記第２の材料が２つの異なるポリマーである、態様１のプロセス。
【００２３】
態様３．前記第１及び前記第２の材料が２つの異なる金属、ＭＭＣまたは金属合金である、先行する態様のいずれかのプロセス。
【００２４】
態様４．前記第１の材料がポリマーであり、前記第２の材料が金属である、または前記第１の材料が金属であり、前記第２の材料がポリマーである、先行する態様のいずれかのプロセス。
【００２５】
態様５．前記ポリマーが前記金属の表面領域の粒子の間に浸透する、先行する態様のいずれかのプロセス。
【００２６】
態様６．前記第１の材料がポリマーで前記第２の材料が複合材料である、または前記第１の材料が複合材料で前記第２の材料が金属である、先行する態様のいずれかのプロセス。
【００２７】
態様７．前記第１の材料が金属であり、前記第２の材料が複合材料である、または前記第１の材料が複合材料であり、前記第２の材料が金属である、先行する態様のいずれかのプロセス。
【００２８】
態様８．前記第１及び第前記２の材料が溶接不可能な材料（互いに溶接できない材料）である、先行する態様のいずれかのプロセス。
【００２９】
態様９．前記第１及び前記第２の材料が非常に低い表面エネルギーである、先行する態様のいずれかのプロセス。
【００３０】
態様１０．前記第１及び前記第２の材料が、１つまたは複数の中間層を形成することによって接合される、先行する態様のいずれかのプロセス。
【００３１】
態様１１．前記第１の材料が液晶ポリマー（オリゴマー）であり、前記第２の材料の表面の上に堆積すると優先的に配向される、先行する態様のいずれかのプロセス。
【００３２】
態様１２．前記第１の材料は、前記第２の材料の上部に堆積すると反応を受ける反応性材料である、先行する態様のいずれかのプロセス。
【００３３】
態様１３．前記第１の材料が、開始剤の補助のもと反応を受ける、先行する態様のいずれかのプロセス。
【００３４】
態様１４．前記第１の材料が、熱、光、または電子ビームの補助のもと反応する、先行する態様のいずれかのプロセス。
【００３５】
態様１５．前記第１及び前記第２の材料の一方または両方が、ドーパント及び／または強化粒子でドープされている、先行する態様のいずれかのプロセス。
【００３６】
態様１６．前記ドーパント及び／または前記強化粒子がミクロンオンナノサイズである、先行する態様のいずれかのプロセス。
【００３７】
態様１７．前記ドーパント及び／または前記強化粒子がミクロンサイズまたはナノサイズの繊維である、先行する態様のいずれかのプロセス。
【００３８】
態様１８．前記ドーパント及び／または前記強化粒子がカーボンナノチューブ（ＣＮＴ）である、先行する態様のいずれかのプロセス。
【００３９】
態様１９．前記ドーパント及び／または前記強化粒子が、複数のタイプの材料の混合物である、先行する態様のいずれかのプロセス。
【００４０】
態様２０．前記ドーパントが、前記開始剤、プライマー、及び／または接着促進剤で充填されたマイクロカプセルである、先行する態様のいずれかのプロセス。
【００４１】
態様２１．前記ドーパント及び／または前記強化粒子が、堆積された最後の層の上部セクションに配置される、先行する態様のいずれかのプロセス。
【００４２】
態様２２．堆積された前記最後の層の上部セクションに存在する前記ドーパント及び／または前記強化粒子が、前記表面の標的化された機能性を付与する、先行する態様のいずれかのプロセス。
【００４３】
態様２３．前記ドーパントがＣｕまたはＡｇ粒子、あるいはその両方であり、抗菌機能を付与する、先行する態様のいずれかのプロセス。
【００４４】
態様２４．前記ドーパントが防食機能を付与する、先行する態様のいずれかのプロセス。
【００４５】
態様２５．前記ドーパントが耐摩耗機能を付与する、先行する態様のいずれかのプロセス。
【００４６】
態様２６．前記ドーパント及び／または前記強化粒子が、前記界面領域においてのみ、前記第１及び前記第２の材料の一方または両方に付加される、先行する態様のいずれかのプロセス。
【００４７】
態様２７．前記第１及び前記第２の材料が、前記界面領域に未処理の表面を含む、先行する態様のいずれかのプロセス。
【００４８】
態様２８．前記第１及び前記第２の材料が、前記界面領域に粗い表面を含む、先行する態様のいずれかのプロセス。
【００４９】
態様２９．前記第１及び前記第２の材料が、前記界面領域に、処理された表面を含む、先行する態様のいずれかのプロセス。
【００５０】
態様３０．１つまたは複数の表面が、プラズマ、コロナ、フレーム、またはオゾン処理、レーザーまたは反応性イオンエッチング、または表面の機能化で処理される、先行する態様のいずれかのプロセス。
【００５１】
態様３１．前記処理された表面が、未処理の表面と比較して表面の粗さが増している、先行する態様のいずれかのプロセス。
【００５２】
態様３２．前記界面領域がインターロックを含む、先行する態様のいずれかのプロセス。
【００５３】
態様３３．前記インターロックが、正方形、長方形、半円、台形、三角形、またはダブテール型の形状を含む任意の断面の形状を含む、先行する態様のいずれかのプロセス。
【００５４】
態様３４．前記インターロックがドーパントまたは強化粒子で充填されている、先行する態様のいずれかのプロセス。
【００５５】
態様３５．前記インターロックが、開始剤、プライマー、及び／または接着促進剤を含むマイクロカプセルで充填されている、先行する態様のいずれかのプロセス。
【００５６】
態様３６．前記プロセスが、層の数を増加させる方向に機能的グレード付き中間層をその場で形成することを伴う、先行する態様のいずれかのプロセス。
【００５７】
態様３７．前記中間層が、前記第１及び前記第２の材料と同じ材料を含む、先行する態様のいずれかのプロセス。
【００５８】
態様３８．前記中間層が、前記第１及び前記第２の材料とは異なる材料を含む、先行する態様のいずれかのプロセス。
【００５９】
態様３９．前記中間層が、１つまたは複数のポリマー、複合材、またはプリプレグを含む、先行する態様のいずれかのプロセス。
【００６０】
態様４０．前記第２の材料の前記表面が１つまたは複数の溝を含み、前記第１の材料が前記１つまたは複数の溝を充填することによってインターロックを形成する、先行する態様のいずれかのプロセス。
【００６１】
態様４１．前記溝がダブテール型の形状である、先行する態様のいずれかのプロセス。
【００６２】
態様４２．前記溝が台形の形状である、先行する態様のいずれかのプロセス。
【００６３】
態様４３．前記溝が前記第２の材料の前記表面でサイズ及び周期性が多様である、先行する態様のいずれかのプロセス。
【００６４】
態様４４．連続する中間層が１つまたは複数の材料のグラジエント組成を形成する、先行する態様のいずれかのプロセス。
【００６５】
態様４５．単一の層が単一の平面内にグラジエント組成を形成する、先行する任意の態様のプロセス。
【００６６】
態様４６．前記中間層のうちの１つ以上がコーティングされる、先行する態様のいずれかのプロセス。
【００６７】
態様４７．前記ドーパント及び／または前記強化粒子が、連続する中間層にわたる濃度のグラジエントで存在する、先行する態様のいずれかのプロセス。
【００６８】
態様４８．非類似の部品を固体状態付加製造機で接合するためのプロセスであって、前記固体状態付加製造機の中空器具を介して、接合される第１及び第２の部品の間の接合部にフィラー材料を供給すること、前記表面領域が界面領域において可鍛性及び／または粘弾性状態になるように、前記中空器具の回転ショルダーを介して強い法線力、せん断力、及び摩擦力を加えることにより、接合される前記第１及び前記第２の部品の前記表面領域に塑性変形を生成すること、及び前記フィラー材料を、前記界面領域で接合される前記第１及び前記第２の部品の前記表面領域と混合及び接合すること
を含む、前記プロセス。
【００６９】
態様４９．接合される前記第１及び前記第２の部品が異なる材料を含む、態様４８のプロセス。
【００７０】
態様５０．接合される前記第１及び前記第２の部品が同じ材料を含む、態様４８〜４９のいずれかのプロセス。
【００７１】
態様５１．接合される前記第１及び前記第２の部品が、金属、ポリマー、または複合材を含む、態様４８〜５０のいずれかのプロセス。
【００７２】
態様５２．非類似の部品を固体状態付加製造機で接合するためのプロセスであって、前記固体状態付加製造機の中空器具を介して、接合される前記第１及び前記第２の部品の上部にフィラー材料を供給すること、前記表面領域が界面領域において可鍛性及び／または粘弾性状態になるように、前記中空器具の回転ショルダーを介して強い法線力、せん断力、及び摩擦力を加えることにより、接合される前記第１及び前記第２の部品の前記表面領域に塑性変形を生成すること、及び上部の堆積層にある前記フィラー材料を、前記界面領域で接合される前記第１及び前記第２の部品の前記表面領域と混合及び接合すること
を含む、前記プロセス。
【００７３】
態様５３．固体状態付加製造機を使用してサンドイッチパネル構造を作成するプロセスであって、第１のパネルの上部に前記固体状態付加製造機を備えた第２のパネルを付加すること、前記第２のパネルの上部に前記固体状態付加製造機を備えた第３のパネルを付加すること、前記サンドイッチパネル構造が完成するまで付加的なパネルを付加すること
を含む、前記プロセス。
【００７４】
態様５４．エネルギー放出源に独自に応答する少なくとも１つのタガントを含む固体３Ｄ印刷層または造形物を製造する方法であって、前記少なくとも１つのタガントを前記固体３Ｄ印刷層または前記造形物に組み込むことが可能な固体状態付加製造プロセスに、１つまたは複数の薬剤を付加することを含む、前記方法。
【００７５】
態様５５．前記固体状態付加製造プロセスが、前記固体状態付加製造機の中空スピンドルまたは器具を介して第１の材料を供給すること、前記第１の材料を第２の材料に堆積させることであって、前記第１の材料は、堆積中にその融点（Ｔｍ）を下回る、前記堆積させること、及び前記中空器具の回転ショルダーを介して法線力、せん断力、及び／または摩擦力を加えることにより、前記第１の材料の塑性変形を生成し、前記第１及び前記第２の材料が界面で可鍛性及び／または粘弾性状態になるようにし、それにより、前記組み込まれた少なくとも１つのタガントが、前記結果として得られる固体３Ｄ印刷層または造形物を生成することを含む、態様５４の方法。
【００７６】
態様５６．前記１つまたは複数の薬剤は、前記タガント（複数可）を前記第１の材料と連続的に混合することによって付加されるタガント（複数可）である、態様５４または５５の方法。
【００７７】
態様５７．前記１つまたは複数の薬剤は、別個の期間に前記第１の材料に付加されるタガント（複数可）である、態様５４〜５６のいずれかの方法。
【００７８】
態様５８．１つまたは複数の薬剤が、別個のバッチで第１の材料に付加されるタガント（複数可）である、態様５４〜５７のいずれかの方法。
【００７９】
態様５９．１つまたは複数の薬剤が、堆積中にその場で少なくとも１つのタガントを生成する、態様５４〜５８のいずれかの方法。
【００８０】
態様６０．前記少なくとも１つのタガントが、前記薬剤の物理的結合または複合体形成によって生成される、態様５４〜５９のいずれかの方法。
【００８１】
態様６１．前記少なくとも１つのタガントが、前記薬剤間の化学反応によって生成される、態様５４〜６０のいずれかの方法。
【００８２】
態様６２．前記エネルギー放出源が光発生源である、態様５４〜６１のいずれかに記載の方法。
【００８３】
態様６３．前記エネルギー放出源が熱発生源である、態様５４〜６２のいずれかに記載の方法。
【００８４】
態様６４．前記エネルギー放出源が電場発生源である、態様５４〜６３のいずれかに記載の方法。
【００８５】
態様６５．前記エネルギー放出源が磁場発生源である、態様５４〜６４のいずれかに記載の方法。
【００８６】
態様６６．前記固体状態３Ｄ印刷層または前記造形物の独創性を、前記層または前記造形物を前記エネルギー放出源から出るエネルギーにさらすこと、及び前記エネルギーの吸収または前記エネルギーからの励起の結果として前記少なくとも１つのタガントから放出される１つまたは複数のスペクトルを検出することによって、前記層または前記造形物の少なくとも１つのタガントを検出することによって検証することをさらに含む、態様５４〜６５のいずれかの方法。
【００８７】
態様６７．顕微鏡による検出によって前記３Ｄ印刷層または前記造形物の独創性を検証することをさらに含む、態様５４〜６６のいずれかの方法。
【００８８】
態様６８．前記少なくとも１つのタガントが、外部デバイスによって活性化することができる不活性タガントを含む、態様５４〜６７のいずれかの方法。
【００８９】
態様６９．前記少なくとも１つのタガントが、外部化学物質（複数可）を適用することによって活性化することができる不活性タガントを含む、態様５４〜６８のいずれかの方法。
【００９０】
態様７０．前記少なくとも１つのタガントが、前記堆積層または前記造形物に沿って特定の順序で配置された２つ以上のタガントを含む、態様５４〜６９のいずれかに記載の方法。
【００９１】
態様７１．前記少なくとも１つのタガントが、別個の層に存在し、互いに結合／協調してのみ活性化される２つ以上のタガントを含む、態様５４〜７０のいずれかの方法。
【００９２】
態様７２．前記少なくとも１つのタガントが複数のレベルの安全性を有する、態様５４〜７１のいずれかの方法。
【００９３】
態様７３．前記少なくとも１つのタガントが、隠された情報を明示する複数のリーダー（検出器）に応答することができる単一のタガントを含む、態様５４〜７２のいずれかの方法。
【００９４】
態様７４．前記少なくとも１つのタガントは、単一のリーダーによってトリガーされると、複数のレベルの保護された情報を明示する２つ以上のタガントを含む、態様５４〜７３のいずれかの方法。
【００９５】
態様７５．前記少なくとも１つのタガントは、２つ以上の読み取りデバイスによってトリガーされると、複数のレベルの保護された情報を明示する２つ以上のタガントを含む、態様５４〜７５のいずれかの方法。
【００９６】
態様７６．前記少なくとも１つのタガントが、蛍光体式のタガントを含む、態様５４〜７５のいずれかの方法。
【００９７】
態様７７．少なくとも１つのタガントが、希土類金属でドープされたアルミン酸ストロンチウムを含む、態様５４〜７６のいずれかの方法。
【００９８】
態様７８．前記少なくとも１つのタガントがアップコンバート蛍光体（複数可）を含む、態様５４〜７７のいずれかの方法。
【００９９】
態様７９．前記少なくとも１つのタガントが、励起時に青色光を放出する、態様５４〜７８のいずれかの方法。
【０１００】
態様８０．少なくとも１つのタガントが励起時に緑色光を放出する、態様５４〜７９のいずれかの方法。
【０１０１】
態様８１．前記少なくとも１つのタガントが、励起時に赤色光を放出する、態様５４〜８０のいずれかの方法。
【０１０２】
態様８２．前記少なくとも１つのタガントが、励起時に白色光を放出する、態様５４〜８１のいずれかの方法。
【０１０３】
態様８３．前記少なくとも１つのタガントが、励起時に黄色光を放出する、態様５４〜８２のいずれかに記載の方法。
【０１０４】
態様８４．前記少なくとも１つのタガントが、励起時にオレンジ色の光を放出する、態様５４〜８３のいずれかに記載の方法。
【０１０５】
態様８５．前記少なくとも１つのタガントが、励起時にインディゴ（紫色）の光を放出する、態様５４〜８４のいずれかに記載の方法。
【０１０６】
態様８６．前記少なくとも１つのタガントが、励起時に複数の色の光を放出する、態様５４〜８５のいずれかの方法。
【０１０７】
態様８７．前記少なくとも１つのタガントが、光励起時に特定のパターンで色を放出する分散されたタガントを含む、態様５４〜８６のいずれかの方法。
【０１０８】
態様８８．前記少なくとも１つのタガントが、特定の色のパターンを明示する他の層のタガント（複数可）と協調して作用するタガント（複数可）を含む、態様５４〜８７のいずれかの方法。
【０１０９】
態様８９．前記少なくとも１つのタガントがフォトクロミックタガント（複数可）を含む、態様５４〜８８のいずれかの方法。
【０１１０】
態様９０．前記少なくとも１つのタガントがサーモクロミックタガント（複数可）を含む、態様５４〜８９のいずれかに記載の方法。
【０１１１】
態様９１．前記少なくとも１つのタガントがエレクトロクロミックタガント（複数可）を含む、態様５４〜９０のいずれかの方法。
【０１１２】
態様９２．前記少なくとも１つのタガントが、同じまたは異なる効果、あるいはその両方であるかどうかにかかわらず、特定のトリガー作用時に反応して特別な効果を示す２つ以上のタガントを含む、態様５４〜９１のいずれかの方法。
【０１１３】
態様９３．先行する態様のいずれかの方法で生成された３Ｄ印刷層または造形物。
【０１１４】
態様９４．層／造形物が、エネルギー放出源に独自に応答する少なくとも１つのタガントを含む、３Ｄ印刷層または造形物。
【０１１５】
態様９５．前記固体状態付加製造機の中空スピンドルまたは器具を介して第１の材料を供給すること、前記第１の材料を第２の材料に堆積させることであって、前記第１の材料は、堆積中にその融点（Ｔｍ）を下回る、前記堆積させること、及び前記中空器具の回転ショルダーを介して法線力、せん断力、及び／または摩擦力を加えることにより、前記第１の材料の塑性変形を生成し、前記第１及び前記第２の材料が界面で可鍛性及び／または粘弾性状態になるようにし、それにより、前記少なくとも１つの組み込まれたタガントが、前記結果として得られる印刷層または造形物を生成することを含む固体状態付加製造プロセスによって製造される、態様９３または９４の３Ｄ印刷層または造形物。
【０１１６】
態様９６．前記１つまたは複数のタガントが、前記タガント（複数可）を前記第１の材料と連続的に混合することによって付加される、態様９３〜９５のいずれかの３Ｄ印刷層または造形物。
【０１１７】
態様９７．前記１つまたは複数の薬剤は、別個の期間に前記第１の材料に付加されるタガント（複数可）である、態様９３〜９６のいずれかの３Ｄ印刷層または造形物。
【０１１８】
態様９８．前記１つまたは複数の薬剤が、別個のバッチで前記第１の材料に付加されるタガント（複数可）である、態様９３〜９７のいずれかの３Ｄ印刷層または造形物。
【０１１９】
態様９９．前記１つまたは複数の薬剤が、堆積中にその場で前記少なくとも１つのタガントを生成する、態様９３〜９８のいずれかの３Ｄ印刷層または造形物。
【０１２０】
態様１００．前記少なくとも１つのタガントが、前記薬剤の物理的結合または複合体形成によって生成される、態様９３〜９９のいずれかの３Ｄ印刷層または造形物。
【０１２１】
態様１０１．前記少なくとも１つのタガントが、前記薬剤間の化学反応によって生成される、態様９３〜１００のいずれかの３Ｄ印刷層または造形物。
【０１２２】
態様１０２．前記エネルギー放出源が光発生源である、態様９３〜１０１のいずれかの３Ｄ印刷層または造形物。
【０１２３】
態様１０３．前記エネルギー放出源が熱発生源である、態様９３〜１０２のいずれかの３Ｄ印刷層または造形物。
【０１２４】
態様１０４．前記エネルギー放出源が電場発生源である、態様９３〜１０３のいずれかの３Ｄ印刷層または造形物。
【０１２５】
態様１０５．前記エネルギー放出源が磁場発生源である、態様９３〜１０４のいずれかの３Ｄ印刷層または造形物。
【０１２６】
態様１０６．前記層または前記造形物を前記エネルギー放出源から出たエネルギーにさらすこと、及び前記エネルギーの吸収または前記エネルギーからの励起の結果として前記少なくとも１つのタガントから放出される１つまたは複数のスペクトルを検出することによって、前記層または前記造形物内の前記少なくとも１つのタガントを検出することを含む方法によってその独創性を検証することができる、態様９３〜１０５のいずれかの３Ｄ印刷層または造形物。
【０１２７】
態様１０７．顕微鏡で前記少なくとも１つのタガントを検出することによってその独創性を検証することができる、態様９３〜１０６のいずれかの３Ｄ印刷された層または造形物。
【０１２８】
態様１０８．前記少なくとも１つのタガントが、外部デバイスによって活性化することができる不活性タガントを含む、態様９３〜１０７のいずれかの３Ｄ印刷層または造形物。
【０１２９】
態様１０９．前記少なくとも１つのタガントが、外部化学物質（複数可）を適用することによって活性化することができる不活性タガントを含む、態様９３〜１０８のいずれかの３Ｄ印刷層または造形物。
【０１３０】
態様１１０．前記少なくとも１つのタガントが、前記堆積層または前記造形物に沿って特定の順序で配置された２つ以上のタガントを含む、態様９３〜１０９のいずれかの３Ｄ印刷層または造形物。
【０１３１】
態様１１１．前記少なくとも１つのタガントが、別個の層に存在し、互いに結合／協調してのみ活性化される２つ以上のタガントを含む、態様９３〜１１０のいずれかの３Ｄ印刷層または造形物。
【０１３２】
態様１１２．前記少なくとも１つのタガントが複数のレベルの安全性を有する、態様９３〜１１１のいずれかの３Ｄ印刷層または造形物。
【０１３３】
態様１１３．前記少なくとも１つのタガントが、隠された情報を明示する複数のリーダー（検出器）に応答することができる単一のタガントを含む、態様９３〜１１２のいずれかの３Ｄ印刷層または造形物。
【０１３４】
態様１１４．前記少なくとも１つのタガントが、単一のリーダーによってトリガーされると、複数のレベルの保護された情報を明示する２つ以上のタガントを含む、態様９３〜１１３のいずれかの３Ｄ印刷層または造形物。
【０１３５】
態様１１５．前記少なくとも１つのタガントは、２つ以上の読み取りデバイスによってトリガーされると、複数のレベルの保護された情報を明示する２つ以上のタガントを含む、態様９３〜１１４のいずれかの３Ｄ印刷層または造形物。
【０１３６】
態様１１６．前記少なくとも１つのタガントが、蛍光体式のタガントを含む、態様９３〜１１５のいずれかの３Ｄ印刷層または造形物。
【０１３７】
態様１１７．前記少なくとも１つのタガントが、希土類金属でドープされたアルミン酸ストロンチウムを含む、態様９３〜１１６のいずれかの３Ｄ印刷層または造形物。
【０１３８】
態様１１８．前記少なくとも１つのタガントがアップコンバート蛍光体（複数可）を含む、態様９３〜１１７のいずれかの３Ｄ印刷層または造形物。
【０１３９】
態様１１９．前記少なくとも１つのタガントが、励起時に青色光を放出する、態様９３〜１１８のいずれかの３Ｄ印刷層または造形物。
【０１４０】
態様１２０．前記少なくとも１つのタガントが、励起時に緑色光を放出する、態様９３〜１１９のいずれかの３Ｄ印刷層または造形物。
【０１４１】
態様１２１．前記少なくとも１つのタガントが、励起時に赤色光を放出する、態様９３〜１２０のいずれかの３Ｄ印刷層または造形物。
【０１４２】
態様１２２．前記少なくとも１つのタガントが、励起時に白色光を放出する、態様９３〜１２１のいずれかの３Ｄ印刷層または造形物。
【０１４３】
態様１２３．前記少なくとも１つのタガントが、励起時に黄色光を放出する、態様９３〜１２２のいずれかの３Ｄ印刷層または造形物。
【０１４４】
態様１２４．前記少なくとも１つのタガントが、励起時にオレンジ色の光を放出する、態様９３〜１２３のいずれかの３Ｄ印刷層または造形物。
【０１４５】
態様１２５．少なくとも１つのタガントが励起時にインディゴ（紫色）光を放出する、態様９３〜１２４のいずれかの３Ｄ印刷層または造形物。
【０１４６】
態様１２６．前記少なくとも１つのタガントが、励起時に複数の色の光を放出する、態様９３〜１２５のいずれかの３Ｄ印刷層または造形物。
【０１４７】
態様１２７．前記少なくとも１つのタガントが、光励起時に特定のパターンで色を放出する分散されたタガントを含む、態様９３〜１２６のいずれかの３Ｄ印刷層または造形物。
【０１４８】
態様１２８．前記少なくとも１つのタガントは、特定の色のパターンを明示する他の層のタガント（複数可）と協調して作用するタガント（複数可）を含む、態様９３〜１２７のいずれかの３Ｄ印刷層または造形物。
【０１４９】
態様１２９．前記少なくとも１つのタガントがフォトクロミックタガント（複数可）を含む、態様９３〜１２８のいずれかの３Ｄ印刷層または造形物。
【０１５０】
態様１３０．前記少なくとも１つのタガントがサーモクロミックタガント（複数可）を含む、態様９３〜１２９のいずれかの３Ｄ印刷層または造形物。
【０１５１】
態様１３１．前記少なくとも１つのタガントがエレクトロクロミックタガント（複数可）を含む、態様９３〜１３０のいずれかの３Ｄ印刷層または造形物。
【０１５２】
態様１３２．前記少なくとも１つのタガントが、特定のトリガー作用時に反応して特別な効果を示す２つ以上のタガントを含む、態様９３〜１３１のいずれかの３Ｄ印刷層または造形物。
【０１５３】
態様１３３．ＭＥＬＤ（商標）タイプの３Ｄ印刷層または造形物である、態様９３〜１３２のいずれかの３Ｄ印刷層または造形物。
【０１５４】
添付の図面は、本発明の実施形態の特定の態様を示しており、本発明を限定するために使用されるべきではない。書面による説明と共に、図面は、本発明の特定の原理を説明するのに役立つ。
【図面の簡単な説明】
【０１５５】
【図１Ａ】固体状態付加製造プロセスによって接合された異なる材料を示す概略図であり、プラスチックから金属への接合を示している。
【図１Ｂ】固体状態付加製造プロセスによって接合された異なる材料を示す概略図であり、金属とプラスチックの接合を示している。
【図１Ｃ】固体状態付加製造プロセスによって接合された異なる材料を示す概略図であり、非類似のプラスチックが接合していることを示している。
【図１Ｄ】固体状態付加製造プロセスによって接合された異なる材料を示す概略図であり、非類似の金属（溶接不可能な金属など）の接合を示している。
【図１Ｅ】固体状態付加製造プロセスによって接合された異なる材料を示す概略図であり、プラスチック−複合材−金属の接合を示す。
【図１Ｆ】固体状態付加製造プロセスによって接合された異なる材料を示す概略図であり、プラスチック−プリプレグ−金属の接合を示す。
【図１Ｇ】固体状態付加製造プロセスによって接合された異なる材料を示す概略図であり、プラスチック−機能的界面／中間層−金属の接合を示し、機能的界面（中間層）は、固体状態付加製造プロセスによってその場で製造される。
【図２Ａ】固体状態付加製造接合プロセスで製造された、金属−プラスチック−金属構造を含む、軽量サンドイッチ構造を示す概略図である。
【図２Ｂ】固体状態付加製造接合プロセスで製造された、複数の金属−プラスチック−金属のスタック構造を含む、軽量サンドイッチ構造を示す概略図である。
【図３Ａ】オーバーコートされた金属層と、金属及びプラスチック部品との固体状態付加製造接合を示す概略図である。
【図３Ｂ】プラスチック層と、金属及びプラスチック部品との固体状態付加製造接合を示す概略図である。
【図３Ｃ】金属、複合材料、及び／またはプラスチック部品と、金属、複合材、またはポリマーの上層との、固体状態付加製造接合を示している。
【図４Ａ】インターロックを使用して、プラスチックを金属に接合する固体状態付加製造によって製造された構造の断面図を示す概略図である。
【図４Ｂ】インターロックを使用して、金属をプラスチックに接合する固体状態付加製造によって製造された構造の断面図を示す概略図である。
【図４Ｃ】機能的インターロックを介して接合する固体状態付加製造の概略図である。
【図５Ａ】ダブテール型及び他のインターロックを含む異なるインターロックの形状の断面図を示す概略図である。
【図５Ｂ】ダブテール型及び他のインターロックを含む異なるインターロックの形状の断面図を示す概略図である。
【図５Ｃ】表面に沿ってサイズ及び周期性が変化する台形のインターロックの断面図を示す概略図である。周期的または非周期的（ランダム）なインターロックが可能である。
【図６】ダブテール型インターロックを介して固体状態付加製造技術によって接合された非類似の材料の多層スタックの断面を示す概略図である。
【図７Ａ】固体状態付加製造技術によるグラジエント中間層の製造によって２つの非類似の材料（例えば、金属及びプラスチック）を接合する断面を示す概略図である。任意の数のグラジエント中間層が可能である。
【図７Ｂ】１つまたは複数の層の厚さが変化し得る、固体状態付加製造によるグラジエント中間層の製造によって２つの非類似の材料（例えば、金属及びプラスチック）を接合する断面を示す概略図である。
【図７Ｃ】固体状態付加製造技術によるグラジエント中間層の製造によって、ダブテール型インターロックを用いて２つの非類似の材料（例えば、金属及びプラスチック）を接合する断面を示す概略図である。任意の数のグラジエント層間が可能である。それらの厚さは同じでも異なっていても良い。
【図７Ｄ】堆積層の厚みに沿ったグラジエント組成を示す概略図であり、組成は、別個の層としてではなく、単一の層内で滑らかに変化する。
【図７Ｅ】固体状態付加製造プロセスによるフィラー材料堆積の横方向（面内）方向に沿ったグラジエント組成を示す概略図である。
【図８】金属とポリマー（プラスチック）との間の結合を強化するための潜在的な機能的中間層の例を示す概略図である。
【図９Ａ】金属基板上のポリマー層の固体状態付加製造コーティングを示す概略図である。固体状態付加製造プロセス中に、粘弾性熱可塑性ポリマーが可鍛性の金属表面と混合する。関与するポリマーと金属の種類に応じて、ポリマー鎖は界面で金属粒子間の空間に入る。
【図９Ｂ】液晶ポリマー（ＬＣＰ）の固体状態付加製造堆積を示す概略図である。堆積プロセスの最中に、ＬＣＰ鎖の優先配向が発生し、異方性特性の堆積物が生成される。
【図９Ｃ】オリゴマー（またはモノマーまたはプレポリマー）配合物の固体状態付加製造堆積を示す概略図である。堆積プロセスの最中、外部の熱及び／または光（ＵＶ、可視及び／またはＩＲ光）及び／またはｅビームを利用して、硬化（架橋）プロセスを促進し、架橋されたサーモスタット構造を生成する。
【図９Ｄ】第２の材料の表面への１つの材料の固体状態付加製造堆積を示す概略図であり、これらの材料は、従来の接合方法では接合するのが難しい。第２の材料の表面は、外的供給源（ＵＶまたは可視光またはＩＲ光、または熱またはｅビーム）によって活性化され、次いで、第１の材料がそのような活性化された表面上に堆積される。活性化された種は、２つの材料間の界面での反応及び／または結合を促進する触媒として機能する。
【図１０Ａ】その場で配合され、その結果、固体状態付加製造プロセス（複数可）によって堆積され得るポリマー複合材料を示す概略図である。
【図１０Ｂ】固体状態付加製造プロセス（複数可）によってその場で配合及び堆積することができるＭＭＣを示す概略図である。
【図１０Ｃ】固体状態付加製造プロセスによって接合された２つの非類似の材料間の界面に付加された強化繊維を示す概略図である。他の強化剤（繊維以外）を付加して、２つの材料間の結合を強化することができる。
【図１０Ｄ】インターロック及び固体状態付加製造プロセスによって接合された２つの非類似の材料間の界面領域に付加された強化繊維を示す概略図である。
【図１１Ａ】材料組成グラジエントに加えて、ドーパント（強化剤）濃度のグラジエントが存在する、機能的グレード付けされた固体状態付加製造構造を示す概略図であり、ドーパント／強化粒子のグラジエントを示す。
【図１１Ｂ】材料組成グラジエントに加えて、ドーパント（強化剤）濃度のグラジエントが存在する、機能的グレード付けされた固体状態付加製造構造を示す概略図であり、防食、耐摩耗、または抗菌活性などの、堆積層における目的とする特性を付与するドーパント／強化粒子の２つの型のその場での調整を示している。例として、ドーパント／強化剤の１つは、構造の強度を付与することができ、一方、第２のドーパントは、所望の防食または耐摩耗または抗菌機能を付与することができる。
【図１１Ｃ】材料組成グラジエントに加えて、ドーパント（強化剤）濃度のグラジエントが存在する、機能的グレード付けされた固体状態付加製造構造を示す概略図であり、マトリックス材料の組成グラジエントに加えて強化繊維のグラジエントを示す。
【図１１Ｄ】材料組成グラジエントに加えて、ドーパント（強化剤）濃度のグラジエントが存在する、機能的グレード付けされた固体状態付加製造構造を示す概略図であり、マトリックス材料の組成グラジエントのない強化粒子のグラジエントを示している。
【図１２Ａ】固体状態付加製造によって堆積される後続の層とのより良い接着をもたらすための基板の表面処理を示す概略図である。
【図１２Ｂ】図１２Ａからの処理された表面の断面を示す概略図であり、粗さが増加したエッチングされた表面が得られる。
【図１２Ｃ】エッチングされた表面（プラズマ、コロナ、またはレーザー処理された表面）上に材料（例えば、ポリマー）を付加する固体状態付加製造プロセスを示す概略図である。
【図１３Ａ】１２８０倍及び４０００倍の倍率で撮影された銅（Ｃｕ）層とアルミニウム（Ａｌ）層との間の界面領域の走査型電子顕微鏡画像である。
【図１３Ｂ】正方形タイプのインターロックによって接合された鋼層とアルミニウム（Ａｌ）層との間の界面の描画及び走査型電子顕微鏡画像である。
【図１３Ｃ】ダブテール型のインターロックを介して接合された鋼層とアルミニウム（Ａｌ）層との間の界面の写真、図面、及び走査型電子顕微鏡画像である。
【図１３Ｄ】鋼層とアルミニウム（Ａｌ）層との間の界面の走査型電子顕微鏡画像である。
【図１３Ｅ】鋼層とアルミニウム（Ａｌ）層との間の界面（接合）の走査型電子顕微鏡画像であり、接合は金属間層の形成を介して行われる。
【図１３Ｆ】鋼層とアルミニウム（Ａｌ）層との間の界面（接合）の走査型電子顕微鏡画像であり、接合は機械的混合中間層を介して行われる。
【図１４Ａ】複数のレベルの安全性を示す層に、その場で組み込まれた１つのタイプのタガントを備えた固体状態３Ｄ印刷層の概略図であり、埋め込まれたタガント（不可視）を有し、いずれの外部刺激によってもトリガーされない固体状態印刷層の概略図である。
【図１４Ｂ】複数のレベルの安全性を示す層に、その場で組み込まれた１つのタイプのタガントを備えた固体状態３Ｄ印刷層の概略図であり、特定の波長の光などの外部刺激によってトリガーされたときの、埋め込まれたタガントの効果の概略図である。
【図１４Ｃ】複数のレベルの安全性を示す層に、その場で組み込まれた１つのタイプのタガントを備えた固体状態３Ｄ印刷層の概略図であり、熱などの別の外部刺激によってトリガーされたときの、埋め込まれたタガントの効果の概略図である。
【図１４Ｄ】複数のレベルの安全性を示す層に、その場で組み込まれた１つのタイプのタガントを備えた固体状態３Ｄ印刷層の概略図であり、層が２つの外部刺激、例えば光と熱によって同時にトリガーされたときの、埋め込まれたタガントの効果の概略図である。
【図１５Ａ】複数のレベルの安全性を示す、層における２種類の埋め込まれたタガントを有する固体状態３Ｄ印刷層の概略図であり、埋め込まれたタガント（不可視）を有し、いずれの外部刺激によってもトリガーされていない固体状態印刷層の概略図である。
【図１５Ｂ】複数のレベルの安全性を示す、層における２種類の埋め込まれたタガントを有する固体状態３Ｄ印刷層の概略図であり、外部刺激、例えば特定の波長の光によってトリガーされたときの、埋め込まれた第１のタガントの効果の概略図である。
【図１５Ｃ】複数のレベルの安全性を示す、層における２種類の埋め込まれたタガントを有する固体状態３Ｄ印刷層の概略図であり、熱などの外部刺激によって引き起こされたときの、埋め込まれた第２のタガントの効果の概略図である。
【図１５Ｄ】複数のレベルの安全性を示す、層における２種類の埋め込まれたタガントを有する固体状態３Ｄ印刷層の概略図であり、層が２つの外部刺激、例えば光と熱により同時にトリガーされるときの、埋め込まれたタガントの効果の両方の概略図である。
【図１５Ｅ】複数のレベルの安全性を示す、層における２種類の埋め込まれたタガントを有する固体状態３Ｄ印刷層の概略図であり、層が外部刺激によってトリガーされたときの埋め込まれたタガントの効果の両方の概略図である。これは、図１５Ｂ〜図１５Ｄのものとは異なっており、例えば両方のタガントが図１５Ｂ〜図１５Ｄに提示されたものとは異なる効果で応答する異なる波長の光である。
【図１６Ａ】蛍光体の吸収（励起）及び発光のスペクトルの例であり、発光（蛍光またはリン光）は、励起の波長よりも高い波長で発生している。
【図１６Ｂ】アップコンバート蛍光体のスペクトルの例であり、励起は、発光の波長よりも長い波長である。
【図１６Ｃ】強力な熱のクエンチングに起因して４Ｋで測定された材料（５）を除いて、すべて３００Ｋで測定された、異なるアルミン酸ストロンチウムにおけるＥｕ２＋の発光スペクトルの例である。（Ｄ．  Ｄｕｔｃｚａｋ  ｅｔ  ａｌ．，  Ｅｕ２＋  ｌｕｍｉｎｅｓｃｅｎｃｅ  ｉｎ  ｓｔｒｏｎｔｉｕｍ  ａｌｕｍｉｎａｔｅｓ，  Ｐｈｙｓ．  Ｃｈｅｍ．  Ｃｈｅｍ．  Ｐｈｙｓ．，  ２０１５，  １７，  １５２３６ー１５２４９）。
【図１７Ａ】特定の層のみにタガントが分配される場合に、固体状態付加製造／３Ｄ印刷層に隠された情報の検出（「読み取り」）を示す概略図である。
【図１７Ｂ】特定の層に付加された特定の発光スペクトル（色）の蛍光体など、特定の固体状態相加生成の層に異なるタガントが付加される場合に、固体状態付加製造／３Ｄ印刷層に隠された情報の検出（「読み取り」）を示す概略図である。
【図１７Ｃ】層の堆積中に特定のゾーンに付加される特定の発光スペクトル（色）の蛍光体など、異なるタガントが固体状態付加製造層に沿って付加される場合に、固体状態付加製造／３Ｄ印刷層に隠された情報の検出（「読み取り」）を示す概略図である。
【図１８Ａ】タガントが埋め込まれた固体状態付加製造のアルミニウム片（部分的に表面仕上げされた）の写真である。
【図１８Ｂ】図１８Ａに由来するアルミニウム片の写真であり、レーザー光ペン（波長４０５ｎｍ、出力＜５ｍＷ）で数秒間トリガー（照射）されている。
【図１８Ｃ】図１８Ａに由来する同じアルミニウム片の写真（暗所で撮影）であり、レーザーペンの光を照射し、リン光の効果を示した後のものである。
【図１９】例えば、ＩＲ検知デバイスが用いられる戦場での、固体状態付加製造プロセスによって生成された造形物の潜在的な追跡を示す概略図である。ＩＲ放出またはＩＲ吸収タガントを含む造形物は、例えば、弾薬（弾丸）、ライフル、ヘルメット、ベスト、軍用車両の構成部品などがあり、ＩＲ光によるトリガーによって検出されている。
【発明を実施するための形態】
【０１５６】
本発明の様々な例示的な実施形態を詳細に言及する。例示的な実施形態に関する以下の本文は、本発明を限定するように意図したものではないことを理解されたい。むしろ、以下の本文は、読者に本発明の特定の態様及び特徴をより詳細に理解させるために提示されている。図を参照して、本発明の好ましい実施形態は、本発明の特定の着想を説明するために、例示の目的で本明細書に記載されており、決して限定するものとしてではない。また、異なる実施形態の任意の組み合わせも使用することができる。例えば、「一次」という言葉は、他の実施形態が最初に記載された実施形態との関係に関して定義され得ることを示唆することのみを意図しており、提示された変形版を優先させることやそれが優位であることを示すことを意図してはいない。本明細書で使用される場合、「コーティング材料」という用語は、「フィラー材料」及び「原材料」と交換可能に使用される。それぞれは、本開示に記載されるように、回転攪拌具のスロートを通して供給される付加的な材料に関する。付加的な材料はまた、交換可能に「消耗し得る」材料と呼ぶことがある。
【０１５７】
特定の実施形態では、２つの非類似の材料、例えば、ポリマー（プラスチック）１０２と金属１０１、または金属１０１とポリマー（プラスチック）１０２が、固体状態付加製造プロセス（図１Ａ及び図１Ｂ）と一緒に接合される。他の実施形態では、２つの非類似ポリマー（プラスチック）１０２Ａ及び１０２Ｂが一緒に結合される（図１Ｃ）。さらに別の実施形態では、２つの非類似の金属（または金属合金またはＭＭＣまたはそれらの任意の組み合わせ）１０１Ａ及び１０１Ｂ、または一緒に溶接できない金属が一緒に接合される（図１Ｄ）。
【０１５８】
いくつかの実施形態では、接合プロセスは、基板１０１と、固体状態付加製造プロセスによって堆積される層１０２との間で行われるが、他の実施形態では、１０１と１０２の両方が、固体状態付加製造プロセスによって堆積される層である。
【０１５９】
いくつかの実施形態では、プラスチック１０２が中間層を介して金属１０１に接合されており、この場合、中間層は複合層１０３（図１Ｅ）である。複合層１０３は、（ｉ）例えば、ポリマーマトリックス中に分散された金属繊維または金属粒子の形態のポリマー及び金属の両方の材料、または（ｉｉ）ポリマーマトリックスに分散された炭素繊維またはガラス繊維、または（ｉｉｉ）他の非類似の材料の組成物から構成される。
【０１６０】
他の実施形態では、一緒に接合される金属１０１とプラスチック１０２Ａとの間に含まれる２つ以上の中間層が存在する（図１Ｆ）。中間層スタックは、プラスチック１０２Ｂ／プリプレグ１０４／プラスチック１０２Ｃ、またはプラスチック１０２Ａ／複合材料１０３／プラスチック１０２Ｂから構成され、これらに限定されない。この場合、上部プラスチック材料１０２Ａ及びプラスチック中間層１０２Ｂ及び１０２Ｃは、同じまたは異なるタイプのプラスチックである。
【０１６１】
いくつかの実施形態では、相間中間層１０５は、固体状態付加製造プロセスによってその場で形成され、前述の中間層とは異なる（図１Ｇ）。別の実施形態では、界面１０５は、固体状態付加製造によって接合される必要がある表面（複数可）の表面機能化によって作られる。単に例示として、そのような界面１０５は、種が材料１０２の種と接触しているとき、またはそれらが高温及び／または摩擦力にさらされているときに、材料１０２と結合する必要がある材料１０１の表面に見出せる化学種のその場での化学反応によって生成される。
【０１６２】
いくつかの実施形態では、金属２０１Ａ／プラスチック２０２／金属２０１Ｂ（図２Ａ）、または金属２０１Ａ／プラスチック２０２Ａ／金属２０１Ｂ／プラスチック２０２Ｂ／金属２０１Ｃ／プラスチック２０２Ｃ／金属２０１Ｄの複数のスタック（図２Ｂ）を含むがこれらに限定されないサンドイッチ構造であり、バルク金属構造に取って代わる軽量構造へ向かう方法として、固体状態付加製造プロセスを介して製造される。
【０１６３】
特定の実施形態では、非類似の部品は、固体状態付加製造プロセスを介して接合される。単に例示として、すでに製造された金属部品（例えば、プレート、シート）３０１Ａとプラスチック部品（プレート、シート）３０２は、並べて接合されるか、または他のいずれかの方法で配置され、固体状態付加製造プロセスによって上部金属層３０１Ｂでオーバーコートされる（図３Ａ）。別の実施形態では、金属部品３０１及びプラスチック部品３０２Ａは、図３Ｂに示されるように、互いに接近させて、プラスチック上層３０２Ｂを固体状態付加製造システムでコーティングすることによって接合される。さらに別の実施形態では、様々な部品、金属部品３０１Ａ、３０１Ｂ、３０１Ｃ、プラスチック部品３０２Ａ、３０２Ｂ、３０２Ｃ、及び複合部品３０３は、固体状態付加製造によって金属層３０２Ｄをオーバーコートすることによって一緒に接合される（図３Ｃ）。さらに他の実施形態では、様々な形状及びサイズの複数のプラスチック、複合材、プリプレグ、及び／または金属部品が、固体状態付加製造によって堆積された上層と一緒に接合される。堆積される上層は、金属、プラスチック、または複合層であり得る。
【０１６４】
一実施形態では、固体状態付加製造接合は、インターロックの存在下で実行される。インターロック４０６は、固体状態付加接合プロセスにかけられた金属部品４０１（図４Ａ）にあり得、プラスチック層４０２が付加されているか、またはインターロック４０６は、固体状態付加製造プロセスにより、金属層４０１でオーバーコートされているプラスチック部品４０２にあり得る（図４Ｂ）。
【０１６５】
さらに、いくつかの実施形態では、インターロックは、接合される必要がある２つの材料間のより良い結合をもたらすように、さらに機能化されている。この目的のために、インターロック４０６は、インターロックの表面を機能化するための処理（化学的または物理的処理、あるいは両方の組み合わせ）を受け、したがって、１つの機能化層４０５または多層機能化界面４０５Ａ、４０５Ｂ、４０５Ｃを形成し、これは、接合される２つの材料または部品４０１及び４０２の間の結合を強化する（図４Ｃ）。
【０１６６】
いくつかの実施形態では、インターロックは、任意の形状、サイズ、及び周期性であり得、一部が図５Ａ〜図５Ｃに示されている。例えば金属基板５０１で作られたインターロック５０６Ａ、５０６Ｂ、５０６Ｃ、５０６Ｄ、５０６Ｅ、５０６Ｆは、固体状態付加製造によって堆積された上層（金属またはプラスチック）とのより良い結合を可能にし得る（図５Ａ）。図５Ｂに示される、５０６Ｇ、５０６Ｈ、５０６Ｉ、５０６Ｊ、５０６Ｋ、５０６Ｌ及び５０６Ｍのようなインターロックは、本発明における好ましい実施形態である。
【０１６７】
例えば、ダブテール様のインターロック５０６Ｇは、接合される必要のある２つの非類似の材料間のより良い接合をもたらすことができるので、本発明において好ましいインターロックである。さらに、いくつかの実施形態では、インターロック５０６は、非類似オーバーコートされた材料と接合される必要がある層５０１の表面に沿って、サイズ、形状、及び深さが同じであるか、または異なる可能性がある（図５Ｃ）。別の実施形態では、インターロックは周期的であり、さらに別の実施形態では、インターロックは、層５０１の表面に沿って非周期的に現れる。
【０１６８】
一実施形態では、固体状態付加製造プロセスを介してすべて堆積された多層のスタックが製造される。スタックの個々の層は、インターロックなしで接合される。別の実施形態では、個々の層６０１Ａ、６０２Ａ、６０１Ｂ、６０２Ｂは、インターロック６０６Ａ、６０６Ｂ、及び６０６Ｃを介して接合され、図６に示されるように、ある層と別の層とで異なっていても、同じであってもよい。
【０１６９】
いくつかの実施形態では、固体状態付加製造プロセスにより結果として生じる層の堆積は、材料の組成を変更し、したがって、層の数を増やす方向に沿って機能的なグラジエント組成を生成する（図７Ａ及び図７Ｂ）ことによって行うことができる。例えば、第１の層は、プラスチック７０２に接合される必要がある金属７０１である。固体状態付加製造システムの補助のもと、７０１／７０２の混合組成の中間層が堆積される。組成は、７０１／７０２が７０／３０ｖｏｌ％、５０／５０ｖｏｌ％、及び３０／７０ｖｏｌ％であり得るが、これらに限定されない。特定の実施形態では、７０１及び７０２に接合される層、ならびに７０１／７０２混合中間層は、同じ厚さ（図７Ａ）であり得、または他の実施形態では、それらは異なる厚さ（図７Ｂ）であり得る。いくつかの実施形態では、層７０１、７０２及び７０１／７０２混合中間層の間の接合は、インターロック７０６Ａ、７０６Ｂ及び７０６Ｃの補助のもと行うことができる（図７Ｃ）。接合する必要のある材料間で、機能的グレード付き中間層をいくつでも使用できる。
【０１７０】
これらの中間層は、以下の組成のいずれか、つまり７０１／７０２が９９．９／０．１ｖｏｌ％〜７０１／７０２が０．１／９９．９ｖｏｌ％の範囲、好ましくは７０１／７０２が９９／１ｖｏｌ％〜７０１／７０２が１／９９ｖｏｌ％の範囲、より好ましくは７０１／７０２が９５／５ｖｏｌ％〜７０１／７０２が５／９９ｖｏｌ％、例えば１０／９０ｖｏｌ％〜９０／１０ｖｏｌ％、または２０／８０ｖｏｌ％〜８０／２０ｖｏｌ％、または例えば３０／７０ｖｏｌ％〜７０／３０ｖｏｌ％、または４０／６０ｖｏｌ％〜６０／４０ｖｏｌ％、または５０／５０ｖｏｌ％の範囲であり得、またはこれらの範囲及び／またはエンドポイントの任意の１つ以上または組み合わせ内のいずれかの範囲であり得る。機能的グレード付き中間層は、同じまたは異なる厚さであり得る（図７Ａ）。
【０１７１】
特定の実施形態では、機能的グレード付けは、堆積層の厚さに沿って起こるが、組成は、別個の層としてではなく、滑らかに変化する（図７Ｄ）。いくつかの実施形態では、機能的グレード付けは、図７Ｅに示されるように、固体状態付加製造堆積の横方向で行うことができる。
【０１７２】
いくつかの実施形態では、２つの非類似の材料、金属８０１とプラスチック８０２との間を接合する固体状態付加製造は、図８に提示されているように、前の実施形態で説明されたものとは異なる中間層を介して行われる。例示としてのみであるが、ポリマー層８０２は、基板８０１の上に堆積されたＺｎ系コーティング８０５Ａを介して鋼基板８０１に接合され、次いでＣｒ系コーティング８０５Ｂが堆積され、これはその後、例えばオルガノシランプライマー有機シランプライマー８０５Ｃなどのハイブリッドコーティングでオーバーコーティングされ、最後にポリマー層８０２が、固体状態付加製造プロセスによって堆積される。特定の実施形態では、中間層８０５は、主層８０１及び８０２が堆積されるのと同じ固体状態付加製造システムで付加される。他の実施形態では、主層８０１及び８０２が固体状態付加製造によって堆積され、一方で中間層８０５が、当技術分野で知られている他のプロセス、例えば、マグネトロンスパッタリング、熱蒸発、電子ビーム蒸発、スプレーコーティング、スピンコーティング、ナイフコーティング、ディップコーティングなどによって堆積される。
【０１７３】
いくつかの実施形態では、固体状態付加製造プロセス中にいわゆる粘弾性状態にある、容易に流動するポリマー組成物（またはモノマー、オリゴマー、プレポリマー組成物）９０２Ａは、ポリマー層９０２Ｂと接合する必要がある金属部品（基板）９０１の金属粒子９０１Ａ間を浸透（拡散）することができる（図９Ａ）。固体状態付加製造接合プロセスに関与するポリマー（オリゴマー、モノマー）及び金属のタイプに応じて、固体状態プロセス中に固有の金属粒子（格子）または再配列された金属粒子（格子）の間で、ポリマーの拡散９０１Ｂが発生する可能性がある。金属はいわゆる可鍛性の状態にあるので、ポリマー（オリゴマー、モノマー）分子は、固体状態付加製造プロセス中に金属粒子間で拡散し、バルクポリマー層９０２Ｂを金属層９０１にオーバーレイするための接着剤として作用することができる（図９Ａ）。
【０１７４】
別の実施形態では、液晶ポリマー（ＬＣＰ）またはＬＣオリゴマー９０２Ａが使用されており、固体状態付加製造プロセスによって金属基板（または部品）９０１に堆積されている。ＬＣＰの棒状の分子構造は、固体状態付加製造プロセス中にＬＣＰ分子の優先的な配向を可能にし、異方性特性、例えば指向性の機械的特性を有する層９０２Ｂを生成し得る（図９Ｂ）。
【０１７５】
いくつかの実施形態では、反応性組成物が、固体状態付加製造プロセスによる堆積に使用される。単に例示として、そのような反応性組成物は、反応性ポリマー、プレポリマー、オリゴマー及び／またはモノマー及び開始剤９０２Ａから構成され得る（図９Ｃ）。反応性組成物は、固体状態付加製造システムにおいて、また摩擦及び生成された摩擦熱に起因して、基板、例えば金属基板９０１への堆積中に付加され、組成物はさらに架橋して、基板９０１の上部に、高度の架橋のコーティング（熱硬化性コーティング）９０２Ｂを形成する。
【０１７６】
別の実施形態では、堆積される材料９０２Ａは、外的供給源、例えば、ＵＶ光、可視光、ＩＲ光及び／または電子ビーム（ｅビーム）源９０７で照射されて、基板９０１Ａの表面にある堆積される材料９０２Ａを、架橋層９０２Ｂへさらに架橋し得る（図９Ｄ）。さらに別の実施形態では、堆積される反応性組成物９０２Ａは、材料９０２Ａが堆積された基板９０１Ａの表面上に見出される種９０１Ｂによって触媒される反応を経る。例えば、表面９０１Ｂから出るイオンは、堆積される反応性組成物９０２Ａの触媒として作用し、その場で２つの材料間に結合９０１Ｃを形成する。最終的な層９０２Ｂは、結合９０１Ｃで基板９０１Ａに強く結合されている（図９Ｄ）。
【０１７７】
さらに別の実施形態では、第２の材料９０２Ａが堆積されている基板９０１Ａの表面は、供給源９０７から生成された熱、光、またはｅビームによって先行して活性化され、表面９０１Ｂの活性化された種は、堆積層９０２Ｂの触媒として、または２つの層の間の結合として作用する（図９Ｄ）。
【０１７８】
いくつかの実施形態では、ドーパント、強化粒子及び／または繊維１００８Ａ、１００８Ｂ及び／または１００８Ｃを使用して、非類似の材料に接合する必要があるポリマー１００２を強化する（図１０Ａ）。例えば、ポリマー材料１００２は、金属／金属酸化物粒子、セラミック粒子、炭素ベースの粒子などの強化粒子１００８Ａでドープされている（図１０Ａ）。別の例は、ポリマー材料に、ガラス繊維、炭素繊維、金属繊維、または複合繊維（例えば、アラミド、ＰＡＮなど）などの繊維状強化剤１００８Ｂがドープされている場合である。繊維は、ナノサイズまたはミクロンサイズの寸法の長繊維または短繊維であり得る。さらに別の例では、強化剤はカーボンナノチューブ（ＣＮＴ）であり、これは、単層の壁、二重壁、または多層の壁のＣＮＴであり得る。一実施形態では、強化剤は、ポリマーで包まれたＣＮＴである。さらに別の実施形態では、官能化繊維は強化剤として機能する。
【０１７９】
いくつかの実施形態では、ドーパントは、反応性化合物または特定の活性を有する化合物で充填されたマイクロカプセル１００８Ｃである。単に例示として、ドーパントは、ポリマー材料１００２の固体状態付加製造で堆積している間に付加の架橋を引き起こすために、熱開始剤を充填させたマイクロカプセル１００８Ｃである。別の例では、ドーパントは、接着促進剤で充填させたマイクロカプセル１００８Ｃであり、ポリマーと接合される金属材料との間のより良い接着をもたらす。さらに別の例では、マイクロカプセル１００８Ｃは、ポリマーと金属材料との間のより良い混合及び適合性をもたらすために、液体の潤滑剤または相溶化剤で充填されている。
【０１８０】
別の実施形態では、ドーパント／強化剤１００８が金属材料１００１に付加される（図１０Ｂ）。ドーパント／強化剤１００８は、マトリックス金属１００１（例えば、ステンレス鋼）に付加される他の金属粒子であり得る。例として、粒子１００８は、ＡｇまたはＣｕイオンを放出することができ、したがって、金属層（ステンレス鋼）１００１の抗菌機能を生じることができるような粒子である。別の実施形態では、粒子１００８は、金属マトリックス１００１に補強効果を付与するために付加されたセラミック粒子、例えば、ＳｉＣまたはＢＮである。さらに別の例では、粒子１００８は、強化効果及び導電性を付与するための炭素ベースの粒子、例えば、炭素繊維、ＣＮＴ、カーボンブラックである。別の例では、粒子１００８は繊維状のドーパントである。
【０１８１】
いくつかの実施形態では、繊維状の強化剤１００８を使用して、個々の層及び／または２つの連続する非類似層の間の界面を強化する。それが堆積される材料及び付加されたフィラー材料の表面領域は、固体状態付加堆積プロセスの間、いわゆる可鍛性の状態にあり、両方の材料が一緒に混合される。繊維強化剤は、界面領域で両方の材料と混合され、界面をさらに強化する。別の実施形態では、繊維状ドーパント１００８は、固体堆積プロセスの間に、２つの非類似の材料、例えば、金属１００１とポリマー１００２（図１０Ｃ）との間の界面にのみ付加されて、界面にさらなる強度を付与する。別の実施形態では、界面はインターロック１００６を有し、強化繊維１００８がインターロックに付加される（図１０Ｄ）。
【０１８２】
いくつかの実施形態では、堆積層の数が増加する方向での基本的なマトリックス材料の組成の変化、例えば、金属１１０１、７０／３０ｖｏｌ％の金属／ポリマーブレンド１１０１／１１０２、及び３０／７０ｖｏｌ％の金属／ポリマーブレンド１１０１／１１０２の層、次にポリマー層１１０２を堆積することに加えて、付加されたドーパント（強化粒子または繊維）１１０８の濃度もまた、図１１Ａに示されるように、変化している。金属／ポリマーブレンドは、５／９５ｖｏｌ％〜９５／５ｖｏｌ％の範囲、例えば１０／９０ｖｏｌ％〜９０／１０ｖｏｌ％、または２０／８０ｖｏｌ％〜８０／２０ｖｏｌ％、または例えば３０／７０ｖｏｌ％〜７０／３０ｖｏｌ％、または４０／６０ｖｏｌ％〜６０／４０ｖｏｌ％、または５０／５０ｖｏｌ％の範囲、またはこれらの範囲及び／またはエンドポイントのいずれか１つまたは複数または組み合わせの中の任意の範囲にすることができる。
【０１８３】
他の実施形態では、ドーパント／強化剤のタイプ及び濃度は、堆積層全体にわたって調整することができる。例示のみとして、２つの異なる機能性ドーパントまたは強化剤１１０８Ａ及び１１０８Ｂが材料に付加され、金属１１０１及びポリマー１１０２が、図１１Ｂに提示されているように、７０／３０ｖｏｌ％の金属／ポリマーブレンド１１０１／１１０２及び３０／７０ｖｏｌ％の金属／ポリマーブレンド１１０１／１１０２を介して結合される。金属／ポリマーブレンドは、５／９５ｖｏｌ％〜９５／５ｖｏｌ％の範囲、例えば１０／９０ｖｏｌ％〜９０／１０ｖｏｌ％、または２０／８０ｖｏｌ％〜８０／２０ｖｏｌ％、または例えば３０／７０ｖｏｌ％〜７０／３０ｖｏｌ％、または４０／６０ｖｏｌ％〜６０／４０ｖｏｌ％、または５０／５０ｖｏｌ％の範囲、またはこれらの範囲及び／またはエンドポイントのいずれか１つまたは複数または組み合わせの中の任意の範囲にすることができる。
【０１８４】
ドーパント／強化粒子１１０８Ａ及び１１０８Ｂの濃度のその場での調整は、固体状態付加製造プロセスによって構築された３Ｄ構造の最上層に目的とする特性を付与するために、例えば、防食、耐摩耗、音響保護または抗菌活性を付与するために、固体状態付加製造プロセスの間に行われる。例として、強化剤１１０８Ｂは、構造の衝撃強度を付与し、一方、ドーパント１１０８Ａは、構築された構造の表面に所望の防食または耐摩耗または抗菌機能を付与する。
【０１８５】
別の実施形態では、強化繊維（ガラス繊維、炭素繊維、金属繊維、ポリマー繊維、複合繊維、ＣＮＴなど）のグラジエントは、金属層１１０１、７０／３０ｖｏｌ％の金属／ポリマーブレンド層１１０１／１１０２及び３０／７０ｖｏｌ％の金属／ポリマーブレンド層１１０１／１１０２、及び上部ポリマー層１００２を含む機能的グレード付き層に加えて達成される（図１１Ｃ）。金属／ポリマーブレンドは、５／９５ｖｏｌ％〜９５／５ｖｏｌ％の範囲、例えば１０／９０ｖｏｌ％〜９０／１０ｖｏｌ％、または２０／８０ｖｏｌ％〜８０／２０ｖｏｌ％、または例えば３０／７０ｖｏｌ％〜７０／３０ｖｏｌ％、または４０／６０ｖｏｌ％〜６０／４０ｖｏｌ％、例えば５０／５０ｖｏｌ％の範囲、またはこれらの範囲及び／またはエンドポイントのいずれか１つまたは複数または組み合わせの中の任意の範囲にすることができる。
【０１８６】
さらに別の実施形態では、ドーパント／強化剤１１０８の濃度の変化は、基本的なマトリックス材料に変化がない単一の堆積層１１０１の内部で発生する（図１１Ｄ）。
【０１８７】
いくつかの実施形態では、ドーパント／強化粒子／繊維の濃度は、付加された層の方向に沿って変化し、正の濃度のグラジエントをもたらす。さらに別の実施形態では、ドーパント／強化粒子／繊維の濃度は、付加された層の方向に沿って変化し、負の濃度のグラジエントをもたらす。
【０１８８】
いくつかの実施形態では、堆積層の機能は、固体状態付加製造プロセスの前に、または堆積プロセス中にその場で作製された基礎材料を介して達成される。
【０１８９】
単に例示として、金属粒子は、固体状態付加製造プロセス中にポリマー粉末または粒状材料に付加される。金属の種類と濃度に応じて、堆積したポリマー層には、基礎のポリマー材料とは異なった特定の機能がある。ある場合には、Ｃｕ粒子とその場で混合され、その結果、固体状態付加製造プロセスによって堆積されたポリマーでできた層は、ポリマー層の熱伝導率と導電率を高めることに加えて、抗菌活性を示す。別の例では、金属粒子または強化剤を含むポリマー層は、重金属の構造を部分的に置き換えることができ、それでも金属の対応物と同様の特性を有することができる。いくつかの実施形態では、抗菌コーティングは、金属またはポリマー材料をＡｇまたはＣｕナノ粒子とその場で混合することによって製造され、基板上に堆積される。この手法は、船舶製造業のように、船の表面がバイオフィルムの形成に耐性を備えなければならない産業で特に関心のあるものである。
【０１９０】
いくつかの実施形態では、金属の表面の腐食の保護は、導電性ポリマー層の固体状態付加製造堆積によって達成される。さらに別の実施形態では、金属の表面の防食機能は、非導電性ポリマーを堆積させることによって達成される。
【０１９１】
いくつかの実施形態では、耐擦傷性の最上層は、自動修復ポリマー層を堆積することによって達成される。単に例示として、自動修復ポリマーは通常、光開始剤とモノマーで充填されたマイクロカプセルを含んでいる。自動修復層の表面に擦傷または切り傷がある場合、マイクロカプセル（複数可）が壊れ、開始剤がＵＶ及び／または可視光の下で反応し、モノマーを架橋して、したがって層の擦傷／切り傷にポリマーを充填する。
【０１９２】
いくつかの実施形態では、耐摩耗層またはコーティングは、固体状態付加製造プロセスによって堆積される。別の実施形態では、衝撃吸収層は、２つの金属層または複合層の間の固体状態付加製造プロセスを介して堆積される。一実施形態では、衝撃吸収層はエラストマーである。
【０１９３】
一実施形態では、堆積される固体状態付加製造コーティングは、テフロン様コーティングである。フルオロポリマーのコーティング（「ドライフィルム潤滑剤」として知られている）は、優れた耐食性と耐薬品性を備えた硬くて滑らかなコーティングであり、摩擦の耐性と耐摩耗性を大幅に低減する非粘着性コーティングである。
【０１９４】
いくつかの実施形態では、固体状態プロセス（複数可）によって結合される部品の表面は、先行して処理されてはいない。他の実施形態では、接合する必要のある部品の一方または両方の表面は、供給源１２０７によって付与される、プラズマエッチング、レーザーエッチング、反応性イオンエッチング（ＲＩＥ）、コロナ処理、フレーム処理、オゾン処理、グラフト化、化学エッチング（酸エッチング）または機能化などを含むがこれらに限定されない処理（例えば、物理的または化学的なもの）を受け、したがって、接合される部品の未処理の表面１２０１Ａは、図１２Ａに示されるように、被処理表面またはコーティング１２０１Ｂに変化する。表面の処理は通常、ミクロン及び／またはナノスケールで、表面の粗さを増加させる。図１２Ｂにおいて概略的に示されるように、処理のタイプに応じて、初期の表面１２０１Ａの表面の粗さが表面にエッチングされて表面１２０１Ｂを生じさせるのでも、または表面の処理、例えば表面機能化１２０１Ｃが表面の上部に「付加」されるのでもよい。結果として、生成された表面の粗さ１２０１Ｂまたは１２０１Ｃは、被処理の表面の上部に堆積された非類似の材料１２０２のより良い結合をもたらす（図１２Ｃ）。
【０１９５】
特定の実施形態では、銅（Ｃｕ）層は、固体状態付加製造によってアルミニウム（Ａｌ）層に接合されている。最初にＡｌ層が堆積され、必要な厚さが達成されると、Ｃｕ層の堆積が行われる。ＭＥＬＤ（商標）タイプの堆積層のＣｕーＡｌ界面の走査型電子顕微鏡（ＳＥＭ）画像を図１３Ａに示す。
【０１９６】
別の実施形態では、鋼とアルミニウム（Ａｌ）は、インターロックを介して接合される。正方形型インターロック周辺の鋼ーＡｌ界面のＳＥＭ画像を図１３Ｂに示す。他の実施形態では、鋼とＡｌは、図１３Ｃに示されるようにダブテール型インターロックを介して接合される。
【０１９７】
いくつかの実施形態では、鋼ーＡｌの図１３ＤのＳＥＭ画像に示されているように、２つの異なる材料間の接合は「直接」である。他の実施形態では、ＭＥＬＤ（商標）タイプの処理条件を調整することにより、２つの材料間の接合は、図１３Ｅの鋼−ＡｌのＳＥＭ画像に示されるように、金属間層の形成を伴う。さらに別の実施形態では、２つの材料間の接合は、図１３Ｆに与えられた鋼−ＡｌのＳＥＭ画像で示されるように、中間層として両材料の機械的な混合を含む。
【０１９８】
さらに、以下に堆積層へのタガントの取り込みの特定の態様を提供する。ただし、限定的であると解釈されるべきではない。
【０１９９】
態様１Ａ．層または造形物が、読み取りデバイスの外部トリガーに独自に応答する少なくとも１つのタガントを含み、したがって、層の独創性を検証できる、ＭＥＬＤ（商標）タイプの３Ｄ印刷層または造形物、またはその製造方法。
【０２００】
態様２Ａ．前記層の独創性が、特定の波長の光を生成する光源で検証される、態様１の層、造形物、または方法。
【０２０１】
態様３Ａ．前記層の独創性が熱発生源で検証される、先行する態様のいずれかに記載の層、造形物、または方法。
【０２０２】
態様４Ａ．電場生成デバイスを使用して層の独創性が検証される、先行する態様のいずれかに記載の層、造形物、または方法。
【０２０３】
態様５Ａ．前記層の独創性が磁場生成デバイスによって検証される、先行する態様のいずれかに記載の層、造形物、または方法。
【０２０４】
態様６Ａ．前記層の独創性が顕微鏡によって検証される、先行する態様のいずれかに記載の層、造形物、または方法。
【０２０５】
態様７Ａ．前記層は、前記タガント（複数可）を前記原材料と連続的に混合し、その後に堆積させることにより、連続的な固体状態付加製造プロセスで堆積される、先行する態様のいずれかに記載の層、造形物、または方法。
【０２０６】
態様８Ａ．前記層は、特定の期間に前記原材料にタガント（複数可）を付加することにより、連続的な固体状態付加製造プロセスで堆積される、先行する態様のいずれかに記載の層、造形物、または方法。
【０２０７】
態様９Ａ．前記層は、特定のバッチのタガント（複数可）を前記原材料に付加することにより、不連続（バッチ）固体状態付加製造方法で堆積される先行する態様のいずれかに記載の層、造形物、または方法。
【０２０８】
態様１０Ａ．前記タガントが固体状態付加製造堆積中にその場で生成される、先行する態様のいずれかに記載の層、造形物、または方法。
【０２０９】
態様１１Ａ．前記タガントが、前記固体状態付加製造システムで付加された構成要素の物理的結合または複合体形成によって生成される、先行する態様のいずれかに記載の層、造形物、または方法。
【０２１０】
態様１２Ａ．前記タガントが、前記固体状態付加製造システムで付加された前記構成要素間の化学反応によって生成される、先行する態様のいずれかに記載の層、造形物、または方法。
【０２１１】
態様１３Ａ．前記層が、外部デバイスによって活性化される不活性タガントを含む、先行する態様のいずれかに記載の層、造形物、または方法。
【０２１２】
態様１４Ａ．前記層が、外的な化学物質（複数可）を適用することによって活性化される不活性タガントを含む、先行する態様のいずれかに記載の層、造形物、または方法。
【０２１３】
態様１５Ａ．前記層が、堆積層に沿って特定の順序で１つ、２つ、またはそれ以上のタガントを含む、先行する態様のいずれかに記載の層、造形物、または方法。
【０２１４】
態様１６Ａ．前記層が１つ、２つ、またはそれより多いタガントで構成され、後続及び／またはその下の層において前記タガント（複数可）と結合して／協調してのみ活性化される、先行する態様のいずれかに記載の層、造形物、または方法。
【０２１５】
態様１７Ａ．前記層が、複数のレベルの安全性を備える１つ、２つ、またはそれより多いタガントを含む、先行する態様のいずれかに記載の層、造形物、または方法。
【０２１６】
態様１８Ａ．単一のタガントが複数のリーダー（検出器）に応答して隠された情報を明示する、先行する態様のいずれかに記載の層、造形物、または方法。
【０２１７】
態様１９Ａ．２つまたはそれより多いタガントが存在し、単一のリーダーによってトリガーされると、複数のレベルの保護された情報を明示する、先行する態様のいずれかに記載の層、造形物、または方法。
【０２１８】
態様２０Ａ．２つまたはそれより多いタガントが、２つまたはそれより多い読み取りデバイスによってトリガーされると、複数のレベルの保護された情報を明示する、先行する態様のいずれかに記載の層、造形物、または方法。
【０２１９】
態様２１Ａ．前記層が、蛍光体タイプのタガント（複数可）を含む、先行する態様のいずれかに記載の層、造形物、または方法。
【０２２０】
態様２２Ａ．前記層が、希土類金属でドープされたアルミン酸ストロンチウムを含む、先行する態様のいずれかに記載の層、造形物、または方法。
【０２２１】
態様２３Ａ．前記層が、アップコンバート蛍光体（複数可）を含む、先行する態様のいずれかに記載の層、造形物、または方法。
【０２２２】
態様２４Ａ．前記層が、光励起時に青色発光を伴うタガントを含む、先行する態様のいずれかに記載の層、造形物、または方法。
【０２２３】
態様２５Ａ．前記層が、光励起時に緑色発光を伴うタガント（複数可）を含む、先行する態様のいずれかに記載の層、造形物、または方法。
【０２２４】
態様２６Ａ．前記層が、光励起時に赤色発光を伴うタガント（複数可）を含む、先行する態様のいずれかに記載の層、造形物、または方法。
【０２２５】
態様２７Ａ．前記層が、光励起時に白色発光を伴うタガント（複数可）を含む、先行する態様のいずれかに記載の層、造形物、または方法。
【０２２６】
態様２８Ａ．前記層が、光励起時に黄色発光を伴うタガント（複数可）を含む、先行する態様のいずれかに記載の層、造形物、または方法。
【０２２７】
態様２９Ａ．前記層が、光励起時にオレンジ色の発光を伴うタガント（複数可）を含む、先行する態様のいずれかに記載の層、造形物、または方法。
【０２２８】
態様３０Ａ．前記層が、光励起時にインディゴ（紫色）の発光を伴うタガント（複数可）を含む、先行する態様のいずれかに記載の層、造形物、または方法。
【０２２９】
態様３１Ａ．前記層が、光励起時に複数の色の発光を伴うタガント（複数可）を含む、先行する態様のいずれかに記載の層、造形物、または方法。
【０２３０】
態様３２Ａ．前記層が、光励起時に特定のパターンで色を放出する、制御された方法で分散されたタガントを含む、先行する態様のいずれかに記載の層、造形物、または方法。
【０２３１】
態様３３Ａ．前記層が、特定の色のパターンを明示する他の層と協調して機能するタガント（複数可）を含む、先行する態様に記載の層、造形物、または方法。
【０２３２】
態様３４Ａ．前記層が、フォトクロミックタガント（複数可）を含む、先行する態様のいずれかに記載の層、造形物、または方法。
【０２３３】
態様３５Ａ．前記層が、サーモクロミックタガント（複数可）を含む、先行する態様のいずれかに記載の層、造形物、または方法。
【０２３４】
態様３６Ａ．前記層が、エレクトロクロミックタガント（複数可）を含む、先行する態様のいずれかに記載の層、造形物、または方法。
【０２３５】
態様３７Ａ．前記層が、特定のトリガー作用時に反応して特別な効果を示す２つ以上のタガントを含む、先行する態様のいずれかに記載の層、造形物、または方法。
【０２３６】
特定の実施形態では、１つのタイプのタガントのみが、固体状態付加製造によって構築された最終的な部品の特定のセクション（層）で、または固体状態付加製造プロセスによって構築された造形物全体（部品）で使用される。
【０２３７】
他の実施形態では、２つ以上のタガントが、固体状態付加製造プロセスによって構築された部品で使用される。タガントは一緒に混合して特定の堆積層全体に分散させることができ、または部品全体に分散させることができる。
【０２３８】
いくつかの実施形態では、単一のタガントの使用または単一の安全性適用レベルの欠点を克服するために、複数のレベルの安全性という解決策及び／または複数のタガントが使用される。例えば、一実施形態では、外部トリガー／検出作用が存在しない場合、タガントは、堆積層１４０１において「不可視」である（図１４Ａ）。タガントは、光源１４０８Ａによってトリガーされる特定の波長の光にさらされると（図１４Ｂ）、特定の方法１４０１Ａで応答し、熱源１４０８Ｂによって供給される熱（高温）にさらされると（図１４Ｃ）、異なる方法１４０１Ｂで応答し、さらに、光源１４０８Ａによって供給される特定の波長の光及び熱源１４０８Ｂによって供給される熱に同時にさらされると（図１４Ｄ）、第３の方法１４０１Ｃで応答する。また、複数のタイプのタガントを使用して、選択した刺激に対する所望の応答をもたらすこともできる。
【０２３９】
別の実施形態では、トリガー作用が存在しない場合、堆積層１５０１では「不可視の」２つのタガントが使用される（図１５Ａ）。トリガーが発生した場合、例えば、光源１５０８Ａによる特定の光への曝露により、１つのタガントのみがその効果１５０１Ａを示す（図１５Ｂ）。異なるトリガー作用の下で、例えば、熱源１５０８Ｂによって供給される高温で、第２のタガントは、その効果１５０１Ｂを示し（図１５Ｃ）、供給源１５０８Ａと１５０８Ｂによって供給されるトリガー作用両方が存在している場合（光＋熱）、両方のタガントは、それらの効果１５０１Ａと１５０１Ｂを示す（図１５Ｄ）。両方のタガントは、極めて異なるトリガー作用１５０８Ｃの下で、先行して示されたものとは非常に異なる効果１５０１Ｃを示すか、または一緒に反応して効果１５０１Ｃを示すことができる（図１５Ｅ）。
【０２４０】
タガントをトリガーするために使用される光源は、ランプ（ＵＶランプ、可視のランプ、または赤外線ランプなど）、発光ダイオード、またはレーザーであり得る。ＵＶランプは、ＵＶーＡ、ＵＶーＢ、またはＵＶーＣ帯域で発光できる。レーザーは、紫外線から赤外線のスペクトル範囲まで、１つまたは複数の波長をどこかで放射するように選択できる。
【０２４１】
レーザー供給源の非限定的なカテゴリーには、固体レーザー、ガスレーザー、エキシマレーザー、色素レーザー、及び半導体レーザーが含まれる。エキシマレーザーは、紫外線周波数で発光するレーザーの非限定的な例であり、一方、ＣＯ２レーザーは、赤外線周波数で発光するレーザーの非限定的な例である。レーザーの選択は、放出される光の特定の波長と、タガント（複数可）によるその相対的な吸収に依存する。一実施形態では、レーザーは、出力波長の調整を可能にする波長可変レーザーである。様々なレーザー源の説明は、参照により本明細書に組み込まれるＴｈｙａｇａｒａｊａｎ，  Ｋ．，  Ｇｈａｔａｋ，  Ａｊｏｙ，  Ｌａｓｅｒｓ：  Ｆｕｎｄａｍｅｎｔａｌｓ  ａｎｄ  Ａｐｐｌｉｃａｔｉｏｎｓ，  Ｓｐｒｉｎｇｅｒ  ＵＳ，  ２０１１，  ＩＳＢＮー１３：９７８１４４１９６４４１０、及びＴｈｅ  Ｅｎｃｙｃｌｏｐｅｄｉａ  ｏｆ  Ｌａｓｅｒ  Ｐｈｙｓｉｃｓ  ａｎｄ  Ｔｅｃｈｎｏｌｏｇｙ  （ｈｔｔｐｓ：／／ｗｗｗ．ｒｐｐｈｏｔｏｎｉｃｓ．ｃｏｍ／ｅｎｃｙｃｌｏｐｅｄｉａ．ｈｔｍｌからオンラインで入手可能）を含む当技術分野で入手可能である。
【０２４２】
タガント（複数可）をトリガーするために使用される熱源は、赤外線ランプ、電気加熱要素、炎、燃焼材料、廃熱源など、熱を生成または放射する任意の造形物であり得る。
【０２４３】
特定の実施形態では、蛍光体材料または２つ以上の蛍光体の組み合わせがタガントとして使用される。蛍光体は、一般に発光を示す材料であり、この用語はリン光と蛍光の両方を網羅する（図１６Ａ）。蛍光体は、多くの場合、マトリックス（ホスト）材のドーパントとして使用される遷移金属化合物または希土類化合物からなる。
【０２４４】
他の実施形態では、アップコンバート蛍光体がタガントとして使用される。アップコンバート蛍光体は、不可視の赤外光の波長を可視の色の光に変換する微細なセラミック粉末である（図１６Ｂ）。例えば、アップコンバート蛍光体は、赤外光（ＩＲレーザーペンなど）でトリガーされると、可視の緑、赤、オレンジ、または青の色を発光することができる。発光のピークを赤外線励起ピークから分離するアンチストークスシフトがある。基本的に、これらのタガントは赤外光が当たると点灯する。他のタガントのテクノロジーと組み合わせて、それらを複数のレベルの安全性の解決策のステップとして利用できる。アップコンバート蛍光体の背後にあるメカニズムは、いわゆるアップコンバージョンであり、それにおいては２つ以上の光子を順次吸収すると、励起波長よりも短い波長で発光する。これはまた、アンチストークス発光として知られており、そのため、材料はアンチストークス蛍光体として知られている。例としては、ＩＲ光による励起と可視スペクトル範囲での発光がある。ランタニドドープ材料、例えばフッ化物ＮａＹＦ４、ＮａＧｄＦ４、ＬｉＹＦ４、ＹＦ３、ＣａＦ２、または酸化物、例えばＧｄ２Ｏ３には、一定量のランタニドイオンがドープされている。光子のアップコンバージョンで使用される最も一般的なランタニドイオンは、エルビウムーイッテルビウム（Ｅｒ３＋、Ｙｂ３＋）またはツリウムーイッテルビウム（Ｔｍ３＋、Ｙｂ３＋）のペアである。通常、イッテルビウムイオンは、９８０ｎｍ付近の光を吸収し、それをアップコンバーターイオンに移送するために付加される。アップコンバーターイオンがエルビウムの場合、特徴的な緑と赤の発光が観察されるが、アップコンバーターイオンがツリウムの場合、発光には近紫外線、青、赤の光が含まれる。
【０２４５】
蛍光体材料の例はアルミン酸ストロンチウム（ＳｒＡｌ２Ｏ４）であり、これは適切なドーパント、例えばユーロピウム（ＳｒＡｌ２Ｏ４：Ｅｕ）で「活性化」でき、その後、リン光が長く持続する蛍光体として機能し得る。アルミン酸ストロンチウムに加えて、他のアルミン酸を希土類または遷移金属ドーパントのホストマトリックスとして使用することができる。マトリックス（及びドーパント）は、ドーパントイオンの発光波長に影響を与える。一般に、アルミン酸ストロンチウム蛍光体は、２００〜４５０ｎｍの範囲の励起波長で緑と青の発光を生成する。緑の発光の波長は５２０ｎｍ、水または青緑の発光は５０５ｎｍ、青のバージョンは４９０ｎｍである。ユーロピウムージスプロシウムをドープしたアルミン酸の場合、ピーク発光波長は、ＳｒＡｌ２Ｏ４で５２０ｎｍ、ＳｒＡｌ４Ｏ７で４８０ｎｍ、ＳｒＡｌ１２Ｏ１９で４００ｎｍである。セリウム及びマンガンをドープしたアルミン酸ストロンチウム（ＳｒＡｌ１２Ｏ１９：Ｃｅ、Ｍｎ）は、紫外線で励起すると、５１５ｎｍで強い狭帯域のリン光を示す。
【０２４６】
いくつかの実施形態では、様々なアルミン酸ストロンチウムが使用され、より具体的には、ＥｕがドープされたＳｒのアルミン酸が使用される。Ｅｕがドープされたアルミン酸ストロンチウムのいくつかの発光スペクトルが図１６Ｃに提示されており、放出された可視の色は紫、青、緑、オレンジから赤の範囲である。
【０２４７】
他の実施形態では、他のタイプの蛍光体が、以下のような、しかしこれらに限定されない、固体状態付加堆積物のタガントとして使用される。
ＹＡｌＯ３：Ｃｅ（ＹＡＰ）、青色発光（３７０ｎｍ）
Ｙ２ＳｉＯ５：Ｃｅ（Ｐ４７）、青色発光（４００ｎｍ）
ＣｄＷＯ４、青色発光（４７５ｎｍ）
ＺｎＯ：Ｚｎ（Ｐ１５）、青色発光（４９５ｎｍ）
ＣｄＳ：Ｉｎ、緑色発光（５２５ｎｍ）
Ｙ３Ａｌ５Ｏ１２：Ｃｅ（ＹＡＧ）、緑色発光（５５０ｎｍ）
Ｚｎ（０．５）Ｃｄ（０．４）Ｓ：Ａｇ（ＨＳ）、緑色発光（５６０ｎｍ）
ＬｉＦ／ＺｎＳ：Ｃｕ、Ａｌ、Ａｕ（ＮＤｇ）、緑色発光（５６５ｎｍ）
Ｇｄ２Ｏ２Ｓ：Ｅｕ、赤色発光（６２７ｎｍ）
Ｚｎ（０．４）Ｃｄ（０．６）Ｓ：Ａｇ（ＨＳｒ）、赤色発光（６３０ｎｍ）
ＭｇＷＯ４、白色発光（５００ｎｍ）
Ｙ２Ｏ２Ｓ：Ｐｒ、白色発光（５１３ｎｍ）など。
【０２４８】
いくつかの実施形態では、特に軍事用途の場合、異なるタガント材料及びデバイスの中で、赤外線（ＩＲ）領域で発光するか、またはＩＲ光で識別されるものは、特に重要なクラスの秘匿タガントである。赤外（ＩＲ）光は、０．７５μｍ〜１０００μｍという範囲の波長の電磁放射の一部である。軍事用途の場合、ＩＲ波長は通常１５μｍに制限されている。
【０２４９】
特定の材料は、化学発光、フォトルミネッセンス、またはエレクトロルミネッセンスを介してＩＲ光を放出できる。ＩＲ発光材料には、有機ＩＲ発光色素、ランタニドＩＲエミッター、及び半導体ＩＲエミッターという３つの一般的なグループがある。多くの有機色素は、特にＮＩＲ二分子イメージング用に開発されており、一般的な有機ＮＩＲフルオロフォアには、シアニン、オキサジン、ローダミン色素が含まれる。これらの色素の発光／蛍光のピークは７００〜８５０ｎｍである。金属イオンの錯体を形成することにより、蛍光極大がはるか近くのＩＲから短波ＩＲにまで及ぶ有機色素を実現できる。イオンが狭帯域の赤外線放射が可能である金属の最も注目すべきグループは、原子番号５７〜７１（ランタンからルテチウム）のランタニド系列である。ランタニド赤外蛍光体はまた、無機のマトリックスでホストすることができる。これらの無機のホスト材料には、ＮａＹＦ、ＳｉＯ２−Ａｌ２Ｏ３−ＮａＦ−ＹＦ３などのフッ化物及びオキシフッ化物光学ガラス、及びＳｉＯ２、ＺｒＯ２、Ｙ２Ｏ３、Ｙ３Ａｌ５Ｏ１２（イットリウムアルミニウムガーネット；ＹＡＧ）などの酸化物ガラス／セラミックが含まれる。これらの無機のホスト材料は、特にＩＲスペクトル領域では、一般に光学的に透過である。ランタニドの赤外線放射は、多くの場合、フォトルミネッセンスによって達成される。周知のランタニドイオンから得るＩＲ発光波長は、一般に１〜３μｍの領域にあるが、３〜５μｍのスペクトル領域での可能な発光の遷移がある３価のランタニドイオンもいくつか知られている。
【０２５０】
特定の実施形態では、ＭＥＬＤ（商標）タイプの固体状態付加堆積物は、ＩＲ光に関する材料または造形物を夜間に探索するのに特に有用なアップコンバート蛍光体を含む。
【０２５１】
いくつかの実施形態では、マイクロファイバー、例えば炭素繊維、または短マイクロファイバーは、固体状態付加製造プロセスによって生成され、タガントとして使用される造形物に織り込まれ、それにおいて特定の繊維の形態は、より洗練された検出器、例えば顕微鏡を用いて区別することができる。
【０２５２】
特定の実施形態では、フォトクロミックタガント（複数可）は、ＭＥＬＤ（商標）タイプの堆積層または部品に組み込まれる。タガントは、特定の波長の光にさらされると、色または色の外観を変更することによって応答する。
【０２５３】
別の実施形態では、サーモクロミックタガント（複数可）は、ＭＥＬＤ（商標）タイプの堆積層または部品に組み込まれる。タガントは、熱にさらされると色の出現または色の変化によって反応する。
【０２５４】
さらに別の実施形態では、エレクトロクロミックタガント（複数可）は、ＭＥＬＤ（商標）タイプの堆積層または部品に組み込まれる。タガントは、電場が層／部品に印加されると、色の出現や色の変化によって反応し、導電性部品に非常に有用である。
【０２５５】
いくつかの実施形態では、タガントは、固体状態付加製造堆積中に特定の層（複数可）にのみ付加される（図１７Ａ）。他の実施形態では、タガントは、固体状態付加製造プロセスによって生成された造形物を構成するすべての層に付加される。
【０２５６】
さらに別の実施形態では、各タガントは、特定の順序で構造の異なる層に適用される。認証（チェック）のステップでは、認証（読み出しまたはリーダー）デバイスを使用して、タガントの分布の特定のシーケンスを検証する。そのデバイスは、フォトクロミックタガントを使用する場合はレーザー光励起デバイス、または熱クロミックタガントの場合は熱を生成するデバイス、またはより高度な検出デバイスを必要とするそれらの組み合わせであり得る。図１７Ｂでは、複数の層は、固体状態付加製造プロセスによって堆積されており、それにおいて各層には異なる蛍光体が含まれており、ＩＲレーザーペンで励起すると、堆積層の特定のシーケンスで、特定の可視色を放出する。
【０２５７】
別の実施形態では、異なるタガントが、限られた人数に知られている特定のプロセスで、固体状態付加製造プロセスによって堆積された１つの層内に付加される（図１７Ｃ）。タガントは、リーダーで層をスキャンすることによって、検出される。例えば、異なる蛍光体またはアップコンバート蛍光体は、層（部品）の上に露出するシーケンスで層に分布され、これらの蛍光体／アップコンバート蛍光体が応答する励起波長で励起される。
【０２５８】
特定の実施形態では、フォトルミネッセンスタガント（ＰＬ顔料ＭＨＢ−５ＢＡ、Ｚｈｅｊｉａｎｇ  Ｍｉｎｈｕｉ  Ｌ＆Ｔ社）が、固体堆積アルミニウム層に付加される（図１８Ａ）。レーザーペン（波長４０５ｎｍ、出力＜５ｍＷ）によって供給される青色光で層または層の特定のゾーンを数秒間露光した後（図１８Ｂ）、及び露光を停止した後、層、すなわち層の照射ゾーンは、フォトルミネセンス効果により、緑色光を放出する（図１８Ｃ）。
【０２５９】
いくつかの実施形態では、固体状態付加製造プロセスによって製造された軍用部品における埋め込まれたタガントは、ＩＲ検知デバイスで検知することができる。単に例示として、例えば弾薬、弾丸、ヘルメット、軍用車両などの構成要素である固体堆積造形物は、空中から追跡及び検出することができ、敵に対して残されないようにすることができる（図１９）。
【０２６０】
実施形態によれば、固体状態付加製造機、器具、及びプロセスは、それぞれが参照によりその全体が本明細書に組み込まれる、米国出願公開第２００８／００４１９２１，２０１０／０２８５２０７、２０１２／０００９３３９、２０１２／０２７９４４１、２０１２／０２７９４４２、２０１４／０１３０７３６、２０１４／０１３４３２５、２０１４／０１７４３４４、２０１５／０１６５５４６、２０１６／００７４９５８、２０１６／０１０７２６２、２０１６／０１７５９８１、２０１６／０１７５９８２、２０１７／００４３４２９、２０１７／００５７２０４、２０１７／０２１６９６２、２０１８／００８５８４９、２０１８／０３６１５０１、及び国際公開第ＷＯ２０１３／００２８６９及びＷＯ２０１９／０８９７６４のいずれか１つまたは複数または組み合わせで説明または描写されている任意の機械、器具、またはプロセスであるか、それらを含むことができる。一実施形態によれば、固体状態付加製造機は、摩擦ベースの製造器具を含み、この製造器具は、摩擦加熱及び圧縮荷重を受けたときに変形に耐えることができる材料から形成された消耗し得ない本体、及びスロートを含み、スロートは本体を縦方向に通る通路を規定し、本体の回転中にスロートの材料に垂直の力を及ぼすような形状である。
【０２６１】
別の実施形態によれば、固体状態付加製造機は、本体及びスロートを有する消耗し得ない部材を備え、それにおいてスロートは、基板に対してコーティング材料の摩擦加熱を課すのに十分な速度で回転したときに、本体からコーティング材料に回転を与えるためにその中に配置された消耗し得る材料に垂直の力を及ぼすように形作られ、本体は、消耗し得る材料をスロートから基板に分配及び圧縮荷重するための下向きの力アクチュエータと、基板に対して本体を回転及び並進させるための１つまたは複数のアクチュエータまたはモーターと動作可能に接続され、本体は、基板に装填された消耗し得る材料を本体と基板との間の容積部に閉じ込め、基板上のコーティングの表面を形成及び剪断するための表面を含む。
【０２６２】
他の特定の実施形態は、（ａ）基板に堆積する前にその中に配置された消耗し得るコーティングまたはフィラー材料を収容するための中空内部を含むスピンドル部材であって、内部は、スピンドルの回転中に、消耗し得る材料を回転させるために、その中に配置された消耗し得る材料に垂直の力を及ぼすように形作られている、スピンドル；（ｂ）下向きの力のアクチュエータであって、スピンドルから基板への消耗し得る材料の分配及び圧縮荷重のための、及び基板に対してスピンドルを回転及び並進させるための１つまたは複数のモーターまたはアクチュエータと動作可能につながる、下向きの力のアクチュエータ、を含む摩擦ベースの製造器具を含む。この場合、スピンドルは、平面の幾何学形状、または装填された消耗し得る材料の機械的攪拌を強化するための構造を備えた面の幾何学形状を有するショルダー面を含み、そのショルダー面は、ショルダーと基板との間の容積部に装填された消耗し得る材料を閉じ込めるように、また基板上のコーティングの表面を形成及び剪断するように、動作可能に構成される。
【０２６３】
いくつかの実施形態では、スロートは非円形の断面の形状を有する。さらに、任意のフィラー材料を消耗し得る材料として使用することができ、例えば消耗し得る固体、粉末、または粉末充填のチューブ型のコーティング材料が挙げられる。粉末型のコーティング材料の場合、粉末は器具の内部スロート内に緩くまたは密に詰めることができ、通常の力が、密に詰められた粉末フィラー材料に、いっそう効率良く加えられる。粉末充填材を詰めることは、コーティングプロセスの前または最中に成すことができる。さらに提供されるのは、消耗し得るフィラー材料の部材と組み合わされる、本願に記載の任意の構成、または本明細書に記載の本発明による方法を実施するために必要な任意の構成を含むツーリング構成である。したがって、本発明のツーリングの実施形態は、消耗し得ない部分（熱及び圧力下での変形に抵抗する）を単独で、または消耗し得るコーティング材料または消耗し得るフィラー材料（例えば、そのような消耗し得る材料は、消耗し得ない部分がさらされる熱と圧力の量の下では、変形、溶融、または可塑化するものを含む）と一緒に含む。
【０２６４】
本発明の別の態様は、基板に表面層を形成する方法を提供するものであり、例えば、傷ついた表面を修復する、異なる厚さの基板を得るよう表面を構築する、２つ以上の基板を一緒に接合する、または基板の表面にある穴を埋めることがある。そのような方法は、本願に記載のツーリングを用いて基板にコーティング材料またはフィラー材料を堆積すること、及び任意選択で、堆積されたコーティング材料を摩擦攪拌することを含めることができ、例えば堆積されたコーティング材料を基板の材料と組み合わせてより均質なコーティング−基板の界面を形成するための機械的手段が挙げられる。堆積及び攪拌は、同時に、または連続して実行することができ、その間の期間はあってもなくてもよい。堆積及び攪拌は、単一の器具を使用して、または同じまたは異なるまたは別個の器具を使用して実行することもできる。特定の方法は、基板に対するコーティング材料の摩擦加熱及び圧縮負荷を使用して基板にコーティングを堆積することを含み、それにより、器具は、摩擦加熱及び圧縮負荷中にコーティング材料を支え、コーティングの表面を形成及び剪断するように動作可能に構成される。
【０２６５】
実施形態では、器具及び消耗し得る材料は、好ましくは、基板に対して回転する。器具は、消耗し得る材料に取り付けることができ、任意選択で、コーティング材料上で器具を再配置できるようにする方法で取り付けることができる。そのような実施形態は、使用中にコーティング材料と器具との間で回転速度に差がないように構成することができる。あるいは、消耗し得る材料及び器具は、器具のスロートを介した消耗し得る材料の連続的または半連続的な供給または堆積を可能にするよう取り付けることができない。このような設計では、使用している最中に、堆積中の消耗し得る材料と器具の間での回転速度における差が存在している可能性がある。同様に、実施形態は、器具とは独立してまたは依存して回転される消耗し得る材料を提供する。
【０２６６】
好ましくは、消耗し得る材料は、器具のスロートを通して、任意選択で、消耗し得る材料をスロートを通して引っ張るまたは押すことによって、送達される。実施形態では、消耗し得る材料が外面を有し、器具が内面を有していて、外面及び内面は、キー及びロックタイプの適合を可能にするよう相補的である。任意選択で、器具のスロートと消耗し得る材料は、縦方向にスライド可能な係合が可能である。
【０２６７】
またさらに、器具のスロートは内径を有することができ、消耗し得る材料は、内径と同心の円筒形のロッドであり得る。さらに、器具は、内面を備えたスロートを有することができ、消耗し得る材料は、表面が係合またはインターロックして、器具から消耗し得る材料に回転速度を付与することができる外面を有することができる。好ましい実施形態では、消耗し得るフィラー材料またはコーティング材料は、連続的または半連続的に供給され、及び／または器具のスロート内に及び／または器具のスロートを通して送達される。基板の新しい表面を形成するための堆積された任意の消耗し得る材料の剪断は、好ましくは、基板のいずれかの酸化物バリアコーティングを分散させる方法で行われる。
【０２６８】
本発明のさらに別の態様は、基板に表面層を形成する方法を提供することであり、これは、基板の穴を埋めることを含む。この方法は、充填材料の粉末を穴（複数可）に配置すること、摩擦加熱及び圧縮荷重を穴の中の充填材料粉末に適用して、充填材料を固めることを含む。さらに別の実施形態では、ＭＥＬＤ（商標）タイプの機械は、本明細書または付録に記載されている器具を含むことに加えて、基板を含む。消耗し得るフィラー材料または基板（複数可）として機能することができる材料には、金属及び金属材料、ポリマー及びポリマー材料、セラミック及び他の強化材料、ならびにこれらの材料の組み合わせが含まれ得る。実施形態では、フィラー材料は、基板の材料（複数可）と類似したまたは非類似の材料であり得る。フィラー材料及び基板（複数可）は、ポリマー材料または金属材料を含むことができ、金属‐金属の組み合わせ、金属マトリックス複合体、ポリマー、ポリマーマトリックス複合体、ポリマー‐ポリマーの組み合わせ、金属‐ポリマーの組み合わせ、金属‐セラミックの組み合わせ、及びポリマー‐セラミックの組み合わせを含むがこれらに限定されない。
【０２６９】
１つの特定の実施形態では、基板（複数可）及び／またはフィラー材料は、金属である、または金属製である。フィラー材料、または基板（複数可）は、例えば、Ａｌ、Ｎｉ、Ｃｒ、Ｃｕ、Ｃｏ、Ａｕ、Ａｇ、Ｍｇ、Ｃｄ、Ｐｂ、Ｐｔ、Ｔｉ、Ｚｎ、またはＦｅ、Ｎｂ、Ｔａ、Ｍｏ、Ｗ、またはこれらの金属の１つまたは複数を含む合金を含む任意の金属から独立して選択することができる。実施形態では、基板（複数可）及び／またはフィラー材料はポリマー材料である。フィラー材料として有用なポリマー材料の非限定的な例には、ポリオレフィン、ポリエステル、ナイロン、ビニル、ポリビニル、アクリル、ポリアクリル、ポリカーボネート、ポリスチレン、ポリウレタンなどが含まれる。さらに別の実施形態では、フィラー材料は、少なくとも１つの金属材料及び少なくとも１つのポリマー材料を含む複合材料である。他の実施形態では、複数の材料の組み合わせを使用して、界面で複合材料を製造することができる。
【０２７０】
フィラー材料は、１）単一組成の金属粉末またはロッド；２）マトリックス金属と強化粉末を混合して、供給材料として使用できる；または３）マトリックスの固体ロッドを穴あけして（例えば、チューブまたは他の中空シリンダータイプの構造を作成するために）、強化粉末、または金属マトリックス複合材料と強化材料の混合物を充填することができること、を含むがこれらに限定されない、いくつかの形態であり得る。後者では、マトリックスと強化剤の混合は、製造プロセス中にさらに生じる可能性がある。実施形態では、フィラー材料は、中実の金属棒であり得る。一実施形態では、フィラー材料はアルミニウムである。
【０２７１】
実施形態によれば、フィラー材料及び／または基板（複数可）は、プラスチック、ホモポリマー、コポリマー、またはポリエステル、ナイロン、ポリビニル、例えばポリ塩化ビニル（ＰＶＣ）、ポリ塩化ビニリデン（ＰＶＤＣ）、ポリフッ化ビニリデン（ＰＶＤＦ）、ポリアクリル、ポリエチレンテレフタレート（ＰＥＴまたはＰＥＴＥ）、ポリブチレンテレフタレート（ＰＢＴ）、ポリアミド（ＰＡ）、ナイロン（Ｎｙ６、Ｎｙ６６）、ポリラクチド、ポリカーボネート、ポリスチレン、ポリウレタン、エンジニアリングポリマー、例えばポリエーテルケトン（ＰＥＫ）、ポリエーテルエーテルケトン（ＰＥＥＫ）、ポリアリールエーテルケトン（ＰＡＥＫ）、ポリエーテルケトンケトン（ＰＥＫＫ）、アクリロニトリルブタジエンスチレン（ＡＢＳ）、ポリフェニレンサルファイド（ＰＰＳ）、ポリスルホン（ＰＳＵ）、ポリフェニルスルホン（ＰＰＳＵ）、ポリフェニレンオキシド（ＰＰＯ）、ポリフェニレンサルファイド（ＰＰＳ）、ポリオキシメチレンプラスチック（ＰＯＭ）、ポリフタルアミド（ＰＰＡ）、ポリアリールアミド（ＰＡＲＡ）、及び／またはポリオレフィン、例えば高密度ポリエチレン（ＨＤＰＥ）、低密度ポリエチレン（ＬＤＰＥ）、環状オレフィンコポリマー（ＣＯＣ）、ポリプロピレンを含むポリマー材料、複合材料、混合物、強化剤、あるいは金属マトリックスとセラミック相を含む金属マトリックス複合材料から独立して選択され、この場合、金属マトリックスは、金属、金属合金、または金属間のうちの１つ以上を含み、セラミック相は、セラミックを含み、金属材料、金属マトリックス複合材料（ＭＭＣ）、セラミック、セラミック材料、例えばＳｉＣ、ＴｉＢ２及び／またはＡｌ２Ｏ３、鋼、Ａｌ、Ｎｉ、Ｃｒ、Ｃｕ、Ｃｏ、Ａｕ、Ａｇ、Ｍｇ、Ｃｄ、Ｐｂ、Ｐｔ、Ｔｉ、Ｚｎ、Ｆｅ、Ｎｂ、Ｔａ、Ｍｏ、Ｗを含む金属、またはこれらの金属の１つまたは複数を含む合金、ならびにこれらの材料のいずれかの組み合わせから独立して選択される。
【０２７２】
一実施形態によれば、本明細書に記載のタガント（複数可）のいずれかは、器具を介して供給される上記のフィラー（本明細書では原料としても知られる）材料のいずれかに付加または混合される。別の実施形態によれば、タガント（複数可）は、基板の上部にフィラー材料を堆積させる前に、基板の上部に積層される。どちらの場合も、固体状態付加製造機の回転器具は、堆積中にタガント（複数可）を混合し、固体状態付加製造プロセスによって層の塑性変形が堆積される。
【０２７３】
一実施形態によれば、層は、タガント（複数可）を原材料と連続的に混合し、その後それらを堆積することによる、連続した固体状態付加製造プロセスで堆積される。
【０２７４】
別の実施形態によれば、層は、特定の時間周期で原材料にタガント（複数可）を付加することによって、連続的な固体状態付加製造プロセスで堆積される。
【０２７５】
別の実施形態によれば、層は、特定のバッチでタガント（複数可）を原材料に付加することによって、不連続の（バッチの）固体状態付加製造プロセスで堆積される。
【０２７６】
別の実施形態によれば、タガントは、固体状態付加製造堆積の間にその場で生成される。
【０２７７】
別の実施形態によれば、タガントは、固体状態付加製造システムに付加される成分の物理的結合または複合体形成によって生成された。
【０２７８】
別の実施形態によれば、タガントは、固体状態付加製造システムに付加された成分間の化学反応によって生成される。
【０２７９】
本発明は、様々な特徴を有する特定の実施形態を参照して説明されてきた。上掲の開示を鑑みると、本発明の精神または範囲から逸脱することなく、本発明を実践する際に様々な修正及び変形が行えることは当業者にとって明らかである。当業者は、開示された特徴が、所与の用途または設計の要件及び仕様に基づいて、単独で、任意の組み合わせで、または省かれて使用され得ることを認識する。実施形態が特定の特徴を「含む（ｃｏｍｐｒｉｓｅ）」ことに言及する場合、実施形態は、代替的に、特徴の任意の１つまたは複数「からなる（ｃｏｎｓｉｓｔ  ｏｆ）」または「から本質的になる（ｃｏｎｓｉｓｔ  ｅｓｓｅｎｔｉａｌｌｙ  ｏｆ）」ことが可能であるということを理解されたい。本明細書に開示される方法のいずれも、本明細書に開示される組成物のいずれかまたは他の任意の組成物と共に使用することができる。同様に、開示された組成物のいずれも、本明細書に開示された方法のいずれか、または他の任意の方法で使用することができる。本発明の他の実施形態は、本明細書の考慮及び本発明の実践から、当業者に明らかとなる。
【０２８０】
特に、本明細書において値の範囲が提示されている場合、その範囲の上限と下限との間の、開示される単位の１０分の１までの各値もまた具体的に開示されることに留意されたい。開示されている範囲内の、または開示されている他のエンドポイントから導き出すことができる、より小さな範囲も、それ自体が具体的に開示されている。開示された範囲の上限及び下限は、独立して、同様に範囲に含まれ得るか、または除外され得る。文脈による明確な別段の定めがない限り、単数形「ａ」、「ａｎ」、及び「ｔｈｅ」には複数の指示対象が含まれる。明細書及び例は、本質的に例示的なものとみなされ、本発明の本質から逸脱しない変形は、本発明の範囲内に含まれることが意図されている。さらに、本開示で引用されるすべての参考文献は、それぞれ個別に参照によりその全体が本明細書に組み込まれ、したがって、当技術分野のレベルを詳述する背景を提供すると共に、本発明の開示を可能にすることを補足する効率的な方法を提供することを意図している。
【図１Ａ】
2021527583.tif 000003
【図１Ｂ】
2021527583.tif 000004
【図１Ｃ】
2021527583.tif 000005
【図１Ｄ】
2021527583.tif 000006
【図１Ｅ】
2021527583.tif 000007
【図１Ｆ】
2021527583.tif 000008
【図１Ｇ】
2021527583.tif 000009
【図２Ａ】
2021527583.tif 000010
【図２Ｂ】
2021527583.tif 000011
【図３Ａ】
2021527583.tif 000012
【図３Ｂ】
2021527583.tif 000013
【図３Ｃ】
2021527583.tif 000014
【図４Ａ】
2021527583.tif 000015
【図４Ｂ】
2021527583.tif 000016
【図４Ｃ】
2021527583.tif 000017
【図５Ａ】
2021527583.tif 000018
【図５Ｂ】
2021527583.tif 000019
【図５Ｃ】
2021527583.tif 000020
【図６】
2021527583.tif 000021
【図７Ａ】
2021527583.tif 000022
【図７Ｂ】
2021527583.tif 000023
【図７Ｃ】
2021527583.tif 000024
【図７Ｄ】
2021527583.tif 000025
【図７Ｅ】
2021527583.tif 000026
【図８】
2021527583.tif 000027
【図９Ａ】
2021527583.tif 000028
【図９Ｂ】
2021527583.tif 000029
【図９Ｃ】
2021527583.tif 000030
【図９Ｄ】
2021527583.tif 000031
【図１０Ａ】
2021527583.tif 000032
【図１０Ｂ】
2021527583.tif 000033
【図１０Ｃ】
2021527583.tif 000034
【図１０Ｄ】
2021527583.tif 000035
【図１１Ａ】
2021527583.tif 000036
【図１１Ｂ】
2021527583.tif 000037
【図１１Ｃ】
2021527583.tif 000038
【図１１Ｄ】
2021527583.tif 000039
【図１２Ａ】
2021527583.tif 000040
【図１２Ｂ】
2021527583.tif 000041
【図１２Ｃ】
2021527583.tif 000042
【図１３Ａ】
2021527583.tif 000043
【図１３Ｂ】
2021527583.tif 000044
【図１３Ｃ】
2021527583.tif 000045
【図１３Ｄ】
2021527583.tif 000046
【図１３Ｅ】
2021527583.tif 000047
【図１３Ｆ】
2021527583.tif 000048
【図１４Ａ】
2021527583.tif 000049
【図１４Ｂ】
2021527583.tif 000050
【図１４Ｃ】
2021527583.tif 000051
【図１４Ｄ】
2021527583.tif 000052
【図１５Ａ】
2021527583.tif 000053
【図１５Ｂ】
2021527583.tif 000054
【図１５Ｃ】
2021527583.tif 000055
【図１５Ｄ】
2021527583.tif 000056
【図１５Ｅ】
2021527583.tif 000057
【図１６Ａ】
2021527583.tif 000058
【図１６Ｂ】
2021527583.tif 000059
【図１６Ｃ】
2021527583.tif 000060
【図１７Ａ】
2021527583.tif 000061
【図１７Ｂ】
2021527583.tif 000062
【図１７Ｃ】
2021527583.tif 000063
【図１８Ａ】
2021527583.tif 000064
【図１８Ｂ】
2021527583.tif 000065
【図１８Ｃ】
2021527583.tif 000066
【図１９】
2021527583.tif 000067
【国際調査報告】
2021527583.tif 000068
2021527583.tif 000069
2021527583.tif 000070